(57)【特許請求の範囲】
【請求項１】
（ａ）  アノード、
（ｉ）  カソード、
（ｅ）  アノードとカソードとの間の、以下の（ｅ１）および（ｅ２）を含む発光層：
（ｅ１）  第一の発光層、および
（ｅ２）  第二の発光層
を含む白色有機発光素子であって、
第一の発光層が第二の発光層と直接接触しており、
第一の発光層が燐光性の赤色発光体および第一のホスト化合物を含み、且つ、
第二の発光層が燐光性の青色発光体、燐光性の緑色発光体および第二のホスト化合物を含み、
前記燐光性の青色発光体が、イリジウムである中心原子と、ジアザベンズイミダゾロカルベン配位子とを含む金属カルベン錯体であり、
第二の発光層（ｅ２）が、燐光性の青色発光体を、１０．０〜３０．０質量％の量で含み、燐光性の緑色発光体を、０．０５〜３．０質量％の量で含み、且つ、第二のホスト化合物を８９．９５〜６７．０質量％の量で含み、ここで、燐光性の青色発光体、燐光性の緑色発光体および第二のホスト化合物の量は合計で１００質量％になる、前記有機発光素子。
【請求項２】
第一の発光層（ｅ１）が、アノード（ａ）と第二の発光層（ｅ２）との間に配置されている、請求項１に記載の有機発光素子。
【請求項３】
（ａ）  アノード、
（ｂ）  任意のホール注入層、
（ｃ）  ホール輸送層、
（ｄ）  励起子ブロック層、
（ｅ）  以下の（ｅ１）および（ｅ２）を含む発光層：
（ｅ１）  第一の発光層、
（ｅ２）  第二の発光層、
（ｆ）  ホール／励起子ブロック層、
（ｇ）  電子輸送層、
（ｈ）  任意の電子注入層、および
（ｉ）  カソード
をこの順で含む、請求項１または２に記載の有機発光素子。
【請求項４】
前記燐光性の赤色発光体が、以下の式の化合物である、請求項１から３までのいずれか１項に記載の有機発光素子：
【化１−１】
0006599309.tif 000054
【化１−２】
0006599309.tif 000055
【化１−３】
0006599309.tif 000056
【化１−４】
0006599309.tif 000057
【化１−５】
0006599309.tif 000058
【化１−６】
0006599309.tif 000059
【請求項５】
前記燐光性の赤色発光体が、以下の式の化合物である、請求項４に記載の有機発光素子：
【化２】
0006599309.tif 000060
【請求項６】
前記第一のホスト化合物が、式
【化３】
0006599309.tif 000061
の化合物、４，４’−ビス［Ｎ−（１−ナフチル）−Ｎ−フェニルアミノ］ビフェニル（ＦＨ−１）または４，４’，４’’−トリス（Ｎ−カルバゾリル）トリフェニルアミン（ＦＨ−２）である、請求項１から５までのいずれか１項に記載の有機発光素子。
【請求項７】
前記第一のホスト化合物が、式
【化４】
0006599309.tif 000062
の化合物である、請求項６に記載の有機発光素子。
【請求項８】
前記燐光性の青色発光体が、以下の式の化合物である、請求項１から７までのいずれか１項に記載の有機発光素子：
【化５−１】
0006599309.tif 000063
【化５−２】
0006599309.tif 000064
【化５−３】
0006599309.tif 000065
【化５−４】
0006599309.tif 000066
【化５−５】
0006599309.tif 000067
【化５−６】
0006599309.tif 000068
【化５−７】
0006599309.tif 000069
【化５−８】
0006599309.tif 000070
【化５−９】
0006599309.tif 000071
【化５−１０】
0006599309.tif 000072
【請求項９】
前記燐光性の青色発光体が、以下の式の化合物である、請求項１から８までのいずれか１項に記載の有機発光素子：
【化６−１】
0006599309.tif 000073
【請求項１０】
前記燐光性の緑色発光体が、以下の化合物である、請求項１から９までのいずれか１項に記載の有機発光素子：
【化７−１】
0006599309.tif 000074
【化７−２】
0006599309.tif 000075
【化７−３】
0006599309.tif 000076
【化７−４】
0006599309.tif 000077
【化７−５】
0006599309.tif 000078
【請求項１１】
前記燐光性の緑色発光体が、以下の式の化合物である、請求項１０に記載の有機発光素子：
【化８−１】
0006599309.tif 000079
【化８−２】
0006599309.tif 000080
【請求項１２】
前記第二のホスト化合物が、以下の式の化合物である、請求項１から１１までのいずれか１項に記載の有機発光素子：
【化９−１】
0006599309.tif 000081
【化９−２】
0006599309.tif 000082
【化９−３】
0006599309.tif 000083
【化９−４】
0006599309.tif 000084
［式中、ＴはＯまたはＳである］。
【請求項１３】
前記第二のホスト化合物が、以下の式の化合物である、請求項１から１２までのいずれか１項に記載の有機発光素子：
【化１０−１】
0006599309.tif 000085
【化１０−２】
0006599309.tif 000086
【請求項１４】
前記ホール輸送層が、式
【化１１】
0006599309.tif 000087
の化合物を含む、請求項３に記載の有機発光素子。
【請求項１５】
前記電子輸送層が、式
【化１２】
0006599309.tif 000088
の化合物を含む、請求項３または１４に記載の有機発光素子。
【請求項１６】
（ａ）  アノード、
（ｂ）  （スルホン化ポリ（チオフェン−３−［２［（２−メトキシエトキシ）エトキシ］−２，５−ジイル）  （ホール注入層）、
（ｃ）  ＭｏＯ3／ＨＴＭ−１  （ホール輸送層）、
（ｄ）  ＨＴＭ−１  （励起子ブロック層）、
（ｅ）  以下の（ｅ１）および（ｅ２）を含む発光層：
（ｅ１）  ＲＥ−２／ＨＴＭ−１  （第一の発光層）、
（ｅ２）  ＢＥ−１／ＧＥ−１／ＳＨ−２  （第二の発光層）、
（ｆ）  ＳＨ−２  （励起子ブロック層）、
（ｇ）  ＥＴＭ−１／Ｌｉｑ  （電子輸送層）、
（ｈ）  ＫＦ  （電子注入層）、および
（ｉ）  カソード
をこの順で含む、または
（ａ）  アノード、
（ｂ）  （スルホン化ポリ（チオフェン−３−［２［（２−メトキシエトキシ）エトキシ］−２，５−ジイル）  （ホール注入層）、
（ｃ）  ＭｏＯ3／ＨＴＭ−２  （ホール輸送層）、
（ｄ）  ＨＴＭ−２  （励起子ブロック層）、
（ｅ）  以下の（ｅ１）および（ｅ２）を含む発光層：
（ｅ１）  ＲＥ−２／ＨＴＭ−２  （第一の発光層）、
（ｅ２）  ＢＥ−１／ＧＥ−１／ＳＨ−２  （第二の発光層）、
（ｆ）  ＳＨ−２  （励起子ブロック層）、
（ｇ）  ＥＴＭ−１／Ｌｉｑ  （電子輸送層）、および
（ｈ）  ＫＦ  （電子注入層）、および
（ｉ）  Ａｌ  （カソード）
をこの順で含む、または
（ａ）  アノード、
（ｂ）  （スルホン化ポリ（チオフェン−３−［２［（２−メトキシエトキシ）エトキシ］−２，５−ジイル）  （ホール注入層）、
（ｃ）  ＭｏＯ3／ＨＴＭ−１  （Ｉｒ（ＤＰＢＩＣ）3）  （ホール輸送層）、
（ｄ）  ＨＴＭ−１  （励起子ブロック層）
（ｅ）  以下の（ｅ１）および（ｅ２）を含む発光層：
（ｅ１）  ＲＥ−１／ＨＴＭ−１  （第一の発光層）、
（ｅ２）  ＢＥ−１／ＧＥ−１／ＳＨ−１  （第二の発光層）、
（ｆ）  ＳＨ−１  （励起子ブロック層）
（ｇ）  ＥＴＭ−１／Ｌｉｑ  （電子輸送層）、および
（ｈ）  カソード
をこの順で含む、または
（ａ）  アノード、
（ｂ）  （スルホン化ポリ（チオフェン−３−［２［（２−メトキシエトキシ）エトキシ］−２，５−ジイル）  （ホール注入層）、
（ｃ）  ＭｏＯ3／ＨＴＭ−２  （ホール輸送層）、
（ｄ）  ＨＴＭ−２  （励起子ブロック層）
（ｅ）  以下の（ｅ１）および（ｅ２）を含む発光層：
（ｅ１）  ＲＥ−１／ＨＴＭ−２  （第一の発光層）、
（ｅ２）  ＢＥ−１／ＧＥ−１／ＳＨ−１  （第二の発光層）、
（ｆ）  ＳＨ−１  （励起子ブロック層）、
（ｇ）  ＥＴＭ−１／Ｌｉｑ  （電子輸送層）、および
（ｈ）  カソード
をこの順で含み、
ここで、ＨＴＭ−１、ＨＴＭ−２、ＲＥ−１、ＲＥ−２、ＢＥ−１、ＧＥ−１、ＳＨ−１、ＳＨ−２、ＥＴＭ−１、およびＬｉｑは、以下：
【化１３】
0006599309.tif 000089
の式の化合物である、請求項１〜１５のいずれか１項に記載の有機発光素子。
【請求項１７】
（ｅ１）  第一の発光層、および
（ｅ２）  第二の発光層
を含む発光層（ｅ）であって、
第一の発光層が第二の発光層と直接接触しており、
第一の発光層が燐光性の赤色発光体および第一のホスト化合物を含み、且つ
第二の発光層が燐光性の青色発光体、燐光性の緑色発光体および第二のホスト化合物を含み、
前記燐光性の青色発光体が、イリジウムである中心原子と、ジアザベンズイミダゾロカルベン配位子とを含む金属カルベン錯体であり、
第二の発光層（ｅ２）が、燐光性の青色発光体を、１０．０〜３０．０質量％の量で含み、燐光性の緑色発光体を、０．０５〜３．０質量％の量で含み、且つ、第二のホスト化合物を８９．９５〜６７．０質量％の量で含み、ここで、燐光性の青色発光体、燐光性の緑色発光体および第二のホスト化合物の量は合計で１００質量％になる、前記発光層（ｅ）。
【請求項１８】
請求項１から１６までのいずれか１項に記載の有機発光素子または請求項１７に記載の発光層を含む、固定式視覚表示装置、照明装置、キーボード、衣料品、家具、壁紙からなる群から選択される装置。
【請求項１９】
白色光を生成するための請求項１７に記載の発光層（ｅ）の使用。
【発明の詳細な説明】
【技術分野】
【０００１】
本発明は、別々に積層された青色／緑色燐光性および赤色燐光性層を有する、白色有機発光素子に関する。該白色有機発光素子は、望ましい自然な白色を放射し、且つ低減された電力消費、優れた電流効率（１アンペアあたりのカンデラ）、効率（ｅｆｆｉｃａｃｙ）（＝１ワットあたりのルーメン）、ＥＱＥ（外部量子効率＝１電子あたりのフォトン）および／または寿命を示す。特に、白色有機発光素子の効率が改善され、且つ同時に白色有機発光素子の寿命が長くなる。
【０００２】
赤色、緑色および青色蛍光性発光体を使用する全ての蛍光白色ＯＬＥＤが、数１０，０００時間の既に著しく長い寿命を示す一方で、それらの効率は未だに限定的である。より高い効率値に達し且つ一般的な証明市場に展開するために、より効率的なＯＬＥＤ積層体が集中的に研究されている。それらの積層体は、燐光性の赤色、緑色および青色発光体を使用するか、または蛍光性の青色発光体と、赤色および緑色の燐光性発光体とを組み合わせる（ハイブリッドＯＬＥＤ）かのいずれかである。
【０００３】
高効率の白色有機発光素子（ＯＬＥＤ）は、エネルギーを節約する固体照明および環境に優しいフラットディスプレイパネルのための大きな可能性を有する。さらには、白色ＯＬＥＤは、紙のように薄い膜を形成することが可能であることから、照明技術における新しい設計、例えば透明照明パネルまたはルミネッセンス壁紙を切り拓くと期待されている。燐光性ＯＬＥＤ技術は、高効率白色ＯＬＥＤを実現するために不可欠な方法であり、なぜなら、燐光体、例えばｆａｃ−トリス（２−フェニルピリジン）イリジウム（ｌｌｌ）  （ｌｒ（ｐｐｙ）3）およびイリジウム（ｌｌｌ）ビス（４，６−（ジフルオロフェニル）ピリジナト−Ｎ，Ｃ２’）ピコリネート  （Ｆｌｒｐｉｃ）は、一重項励起子と三重項励起子との両方をフォトンに変換して１００％もの高さの内部効率を可能にするからである。
【０００４】
ＥＰ１３９０９６２号Ｂ１は有機発光素子に関し、前記素子は白色光を発し且つ発光領域を含み、その際、発光領域はホスト材料および複数の発光性ドーパントを含み、前記発光領域は複数の帯で構成され、且つ各々の発光性のドーパントは発光領域内の各々の帯内にドーピングされ、前記発光ドーパントの少なくとも１つは燐光による光を放射し、且つ前記素子の色は各々の帯内の厚さおよびドーパント濃度を変化させることによって調節できる。
【０００５】
Ｓ．  Ｒ．  Ｆｏｒｒｅｓｔ  ｅｔ  ａｌ．，  Ａｄｖ．  Ｍａｔｅｒ．  １４  （２００２）  １４７は、２つの白色発光ＯＬＥＤを開示している：
素子１（３つの燐光性ドーピング剤を有する構成）：
カソード：  ＬｉＦ／Ａｌ
電子輸送層：  ２，９−ジメチル−４，７−ジフェニル−１，１０−フェナントロリン（ＢＣＰ）
黄色発光帯：
【化１】
0006599309.tif 000002
（Ｂｔ2ｌｒ（ａｃａｃ））／４，４’−Ｎ，Ｎ’−ジカルバゾール−ビフェニル（ＣＢＰ）
赤色発光帯：
【化２】
0006599309.tif 000003
青色発光帯：
【化３】
0006599309.tif 000004
ホール輸送層：  ４，４’−ビス［Ｎ−（１−ナフチル）−Ｎ−フェニル−アミノ］ビフェニル（α−ＮＰＤ）
ホール注入層：  ポリ（３，４−エチレンジオキシチオフェン）：ポリ（スチレンスルホン酸）  （ＰＥＤＯＴ：ＰＳＳ）
アノード：  インジウム／スズ酸化物  （ＩＴＯ）
基板：  ガラス。
【０００６】
素子２（２つの燐光性ドーピング剤およびブロッキング層を有する構成）：
カソード：  ＬｉＦ／Ａｌ
電子輸送層：  ＢＣＰ
赤色発光帯：  Ｂｔｐ2ｌｒ（ａｃａｃ）／ＣＢＰ
ホール／励起子ブロッキング層：  ＢＣＰ
青色発光帯：  Ｆｌｒｐｉｃ／ＣＢＰ
ホール輸送層：  α−ＮＰＤ
ホール注入層：  ＰＥＤＯＴ：ＰＳＳ
アノード：  インジウム／スズ酸化物  （ＩＴＯ）
基板：  ガラス。
【０００７】
Ｓ．  Ｔ．  Ｌｅｅ  ｅｔ  ａｌ．  Ａｐｐｌｉｅｄ  Ｐｈｙｓｉｃｓ  Ｌｅｔｔｅｒｓ  ８２  （２００３）  ４２２４−４２２６は、増感剤としての燐光性材料Ｉｒ（ｐｐｙ）3の導入によって、白色有機発光素子の効率を劇的に改善できることを報告している。Ｉｒ（ｐｐｙ）3および４−ジシアノメチレン）−２−ｔ−ブチル−６（１，１，７，７−テトラメチルジュロリジル−９−エニル）が４，４’−Ｎ，Ｎ’−ジカルバゾール−ビフェニル（ＣＢＰ）ホスト中に共にドーピングされる。共ドーピングされたＣＢＰ層の厚さまたはＩｒ（ｐｐｙ）3の濃度を調整することによって、白色発光の色度を調節することができる。
【０００８】
Ｇ．  Ｓｃｈｗａｒｔｚ  ｅｔ  ａｌ．，  Ａｄｖ．  Ｍａｔｅｒ．  ２００７，  １９，  ３６７２は、Ｎ，Ｎ’−ジ−１−ナフタレニル−Ｎ，Ｎ’−ジフェニル−［クアテルフェニル］−４，４’’’−ジアミン（４Ｐ−ＮＰＤ）を青色蛍光体として、およびＩｒ（ｐｐｙ）3およびイリジウム（ｌｌｌ）ビス（２−メチルジベンゾ−［ｆ，ｈ］キノキサリン）（アセチルアセトナト）［ｌｒ（ＭＤＱ）2（ａｃａｃ）］をそれぞれ緑色および赤色燐光体として使用することにより、１０００ｃｄ／ｍ2での電力効率（ηp,1000）２２ｌｍ／Ｗ（外部量子効率（ＥＱＥ）１０．４％）を有するハイブリッド白色ＯＬＥＤを報告している。
【０００９】
Ｍ．  Ｅ．  Ｋｏｎｄａｋｏｖａ  ｅｔ  ａｌ．，  Ｊ．  Ａｐｐｌ．  Ｐｈｙｓ．  ２０１０，  １０７，  ０１４５１５は、ジフルオロ［６−メシチル−Ｎ−（２−（１Ｈ）−キノリニリデン−κＮ）−（６−メシチル−２−キノリンアミナト−κＮ１）］ホウ素（ＭＱＡＢ）を青色蛍光体として、およびｆａｃ−ビス（２−フェニルピリジン）（２−ピリジルクマリン）イリジウム（ｌｌｌ）［ｌｒ（ｐｐｙ）2ｐｃ］を黄色燐光体として使用することにより、３０ｌｍ／Ｗのηp,1000（ＥＱＥ  １３．６％）を有するハイブリッド白色ＯＬＥＤを報告している。
【００１０】
Ｓ．  Ｒｅｉｎｅｋｅ  ｅｔ  ａｌ．，  Ｎａｔｕｒｅ  ２００９，  ４５９，  ２３４は、赤色、緑色、青色（ＲＧＢ）燐光体および光アウトカップリング強化技術、例えば高屈折率基板および半球を組み合わせることにより、１０００ｃｄ／ｍ2で８１ｌｍ／Ｗの蛍光管効率を有する白色ＯＬＥＤを報告している。特に、この３色の白色ＯＬＥＤは、高い演色評価数（ＣＲＩ）８０を示し、それは照明光源のために受け容れ可能である。しかしながら、その効率は、光のアウトカップリング強化なしでは３３ｌｍ／Ｗのηp,1000（ＥＱＥ１４．４％）へと減少する。他方で、Ｊ．  Ｋｉｄｏ  ｅｔ  ａｌ．，  Ａｄｖ．  Ｍａｔｅｒ．  ２００８，  ２０，  ４１８９は、４４ｌｍ／Ｗのηp,1000（ＥＱＥ２５％）を有する２色の白色ＯＬＥＤを報告している。その効率がハイブリッド且つ３色の白色ＯＬＥＤの効率よりも遙かに高いにもかかわらず、ＣＲＩは６８であり、それは照明のために受け容れ可能ではない。
【００１１】
Ｐｅｔｅｒ  Ａ．  Ｌｅｖｅｒｍｏｒｅ  ｅｔ  ａｌ，  Ｊ．  Ｐｈｏｔｏｎ．  Ｅｎｅｒｇｙ．  ２  （２０１２）  ０２１２０５は、一対の単独の積層体の全て燐光性の１５×１５ｃｍ2のＯＬＥＤ光パネルについてのデータを報告している。パネル１は６２  ｌｍ／Ｗの効率、ＣＲＩ＝８１、および１０００ｃｄ／ｍ2でＬＴ７０＝１８０００時間までの寿命を有する一方で、パネル２は５８ｌｍ／Ｗの効率、ＣＲＩ＝８２、および１０００ｃｄ／ｍ2でＬＴ７０＝３００００時間までの寿命を有する。発光ユニットは２層からなる。青色燐光性発光体を含む青色発光層、および赤色および緑色燐光性発光体を含む赤色／緑色発光体。
【００１２】
Ａｄａｍｏｖｉｃｈ  ｅｔ  ａｌ．，  Ｊｏｕｒｎａｌ  ｏｆ  Ｐｈｏｔｏｎｉｃｓ  ｆｏｒ  Ｅｎｅｒｇｙ  ２  （２０１２）  ０２１２０２は、全て燐光性の白色積層有機発光素子についての例外的な効率、寿命、および色安定性を報告している。該有機発光素子は、電荷生成層（ＣＧＬ）によって直列に接続された２つの発光ユニットを含有している。素子２においては、ＲＧＢ／ＲＧＢ構造が使用された。即ち、発光ユニットは２層からなる。青色燐光性発光体を含む青色発光層、および赤色および緑色燐光性発光体を含む赤色／緑色発光体。データは、３０００ｃｄ／ｍ2で４８ｌｍ／Ｗの効率で、ＣＲＩ＝８６、およびＥｎｅｒｇｙ  Ｓｔａｒの基準に合致する色度で稼働する、１５ｃｍ×１５ｃｍの白色ＯＬＥＤパネルについて報告されている。該パネルは、３０００ｃｄ／ｍ2で稼働される際、周囲のたったの６．４℃上である著しく低い稼働温度、および例外的な寿命ＬＴ７０≒１３０００時間を有する。
【００１３】
Ｊ．  Ｋｉｄｏ  ｅｔ  ａｌ，  Ａｄｖ．  Ｍａｔｅｒ．  ２０１０，  ２２，  ５００３−５００７は、高効率の青色および白色ＯＬＥＤの開発において青色のインジウムカルベン錯体を組み込むことを報告している。
【００１４】
以下の構造：  ［ＩＴＯ（１３０ｎｍ）／１，１−ビス［４−［Ｎ，Ｎ−ジ（ｐ−トリル）アミノ］フェニル］−シクロヘキサン（ＴＡＰＣ；  ４０ｎｍ）／
【化４】
0006599309.tif 000005
ＢＴ2ｌｒ（ａｃａｃ）  ３質量％ドープされた
【化５】
0006599309.tif 000006
（ＤＣｚＰＰｙ；  １０ｎｍ）／
【化６】
0006599309.tif 000007
Ｉｒ（ｄｂｆｍｉ）  １０質量％ドープされた３，６−ビス（ジフェニルホスホリル）−９−フェニル−カルバゾール（Ｐ０９；  １０ｎｍ）／
【化７】
0006599309.tif 000008
（Ｂ3ＰｙＰＢ、４０ｎｍ）／ＬｉＦ（０．５ｎｍ）／Ａｌ（１００ｎｍ）］を有する白色ＯＬＥＤ１が製造された。
【００１５】
以下の構造：  ［ＩＴＯ（１３０ｎｍ）／ＴＡＰＣ（４０ｎｍ）／４，４’，４’’−トリス（Ｎ−カルバゾリル）−トリフェニルアミン（ＴＣＴＡ；  ５ｎｍ）／ＢＴ2ｌｒ（ａｃａｃ）  ３質量％ドープされたＤＣｚＰＰｙ（０．５ｎｍ）／Ｉｒ（ｄｂｆｍｉ）  １０質量％ドープされた３，６−ビス（ジフェニルホスホリル）−９−フェニルカルバゾール（Ｐ０９；  １０ｎｍ）／（Ｂ3ＰｙＰＢ、５０ｎｍ）／ＬｉＦ（０．５ｎｍ）／Ａｌ（１００ｎｍ）］を有する白色ＯＬＥＤ２が製造された。
【００１６】
以下の構造：  ［ＩＴＯ（１３０ｎｍ）／ＴＡＰＣ（４０ｎｍ）／ＴＣＴＡ（５ｎｍ）／
【化８】
0006599309.tif 000009
２質量％ドープされたＣＢＰ（１ｎｍ）／ｌｒ（ｐｐｙ）3  ６質量％ドープされた４，４’−Ｎ，Ｎ’−ジカルバゾリルビフェニル（ＣＢＰ；  １ｎｍ）／Ｉｒ（ｄｂｆｍｉ）  １０質量％ドープされたＰ０９（１０ｎｍ）／Ｂ3ＰｙＰＢ（５０ｎｍ）／ＬｉＦ（０．５ｎｍ）／Ａｌ（１００ｎｍ）］を有するＯＬＥＤ３が製造された。
【００１７】
ＷＯ２０１１／０７３１４９号（ＵＳ２０１３／０３２７６６号）は、イリジウムおよび白金から選択される中心原子、およびジアザベンズイミダゾロカルベン配位子を含む金属カルベン錯体、およびかかる錯体を含むＯＬＥＤを開示している。
【００１８】
ＷＯ２０１１／０７３１４９号の例１１ｉにおいて、白色ダイオードが記載されている。
【００１９】
例１１ｉａは、以下の構成を有するダイオードを記載している：
アノード/ホール注入層/ＭｏＯx／
【化９】
0006599309.tif 000010
（ホール輸送層）／Ｉｒ（ＤＰＢＩＣ）3（励起子ブロック層）／
【化１０】
0006599309.tif 000011
（第一の発光層）／
【化１１】
0006599309.tif 000012
（第二の発光層）／Ｍａ７（ホールおよび励起子ブロック層）／Ｃｓ2ＣＯ3ドープされたＢＣＰ層（電子輸送層）／カソード。
【００２０】
例１１ｉｂの白色ダイオードは、第一の発光層がＲｅｄ１＆Ｍａ７＆Ｉｒ（ＤＰＢＩＣ）3で構成される以外は、例１１ｉａの白色ダイオードと同じ構成を有する。
【００２１】
例１１ｉｃは、以下の構成を有する白色ダイオードを記載している：
アノード／ホール注入層／ＭｏＯx／
【化１２】
0006599309.tif 000013
（ホール輸送層）／ｌｒ（ＤＰＢＩＣ）3（励起子ブロック層）／（ｆａｃ−ＥＭ１）＆
【化１３】
0006599309.tif 000014
（第一の発光層）／Ｍａ−１（励起子およびホールブロッカー層）／Ｃｓ2ＣＯ3＆（ＤＰＢＩＣ）3でドープされたＢＣＰ（電荷生成層）／ｌｒ（ＤＰＢＩＣ）3（ホール伝導層および励起子ブロック層）／（Ｒｅｄ１）＆
【化１４】
0006599309.tif 000015
４，４’−ビス［Ｎ−（１−ナフチル）−Ｎ−フェニルアミノ］ビフェニル（α−ＮＰＤ）（第二の発光層）／ビス（２−メチル−８−キノリノラト）−４−（フェニルフェノラト）アルミニウム（ＢＡＩｑ）（ホールおよび励起子ブロック層）／Ｃｓ2ＣＯ3−ドープされたＢＣＰ層（電子輸送層）／カソード。
【００２２】
例１１ｉｄの白色ダイオードは、電荷生成層が１０％のＭｏＯxでドープされたＩｒ（ＤＰＢＩＣ）3で構成される以外は、例１１ｉｃの白色ダイオードと同じ構成を有する。
【００２３】
ＵＳ２０１３／０１５３８８１  （ＷＯ２０１２／０３９２１３）号は、第一の電極、第二の電極、前記第一の電極と第二の電極との間に形成された有機の積層構造（前記有機の積層構造はホールブロック層、発光層および電子ブロック層を有し、且つ前記発光層はホールブロック層と電子ブロック層との間に挿入される）を含む有機発光素子に関し、ここで、第一の発光ドーパントがホールブロック層に添加され、第二の発光ドーパントが発光層に添加され、第三の発光ドーパントが電子ブロック層に添加され、且つ第一の発光ドーパントおよび第三の発光ドーパントが発光層に注入されるキャリアをトラップする。ＵＳ２０１３／０１５３８８１号の段落番号［００３９］〜［００４２］によれば、白色のスペクトルを３つの方法で得ることができる：
（１）  第一の電極／赤色・緑色発光層／電荷生成層／青色発光層／第二の電極；
（２）  第一の電極／赤色・青色発光層／電荷生成層／緑色発光層／第二の電極；および
（３）  第一の電極／青色・緑色発光層／電荷生成層／赤色発光層／第二の電極。
【００２４】
ＵＳ２０１３／０１５３８８１号内に開示されている素子は、第一の発光層が第二の発光層と直接接触していない点で本発明のものから区別される。さらには、ＵＳ２０１３／０１５３８８１号内には、燐光性の青色発光体および燐光性の緑色発光体を含む発光層を含む素子は開示されていない。
【００２５】
既知の白色有機発光素子はあるが、産業において有用な、より安定且つ／またはより効率的な白色有機発光素子を提供することが望ましい。
【００２６】
意外なことに、青色発光層を緑色発光体でドーピングすることによって、ＯＬＥＤの安定性が著しく強化され、且つ青色発光体に基づく発光層内での劣化経路が抑制され、その際、非常に効率的なエネルギー輸送のおかげで、外部量子効率（ＥＱＥ）が犠牲にならないことが判明した。特に、青色燐光における熱への変換による決定的なエネルギー損失が著しく低減される。
【００２７】
従って、本発明は、
（ａ）  アノード、
（ｉ）  カソード、
（ｅ）  以下の（ｅ１）および（ｅ２）を含む、アノードとカソードとの間の発光層：
（ｅ１）  第一の発光層、および
（ｅ２）  第二の発光層
を含む白色有機発光素子であって、第一の発光層が燐光性の赤色発光体および第一のホスト化合物を含み、且つ、
第二の発光層が燐光性の青色発光体、燐光性の緑色発光体および第二のホスト化合物を含む、前記有機発光素子に関する。
【００２８】
好ましくは、第一の発光層は、第二の発光層と直接接触している。これは、第一の発光層（ｅ１）が第二の発光層（ｅ２）に直接的に結合されていることを意味する。
【００２９】
好ましくは、第一の発光層（ｅ１）は、アノード（ａ）と第二の発光層（ｅ２）との間に配置されている。これは、アノード（ａ）、第一の発光層（ｅ１）および第二の発光層（ｅ２）と含む発光層（ｅ）、およびカソード（ｉ）をこの順で含む素子が、アノード（ａ）、第二の発光層（ｅ２）および第一の発光層（ｅ１）を含む発光層（ｅ）、およびカソード（ｉ）をこの順で含む素子よりも好ましいことを意味する。
【００３０】
図１は、適用例１および２および比較適用例１〜３において得られた素子の輝度対電圧のプロット（対数スケール）である。
【００３１】
図２は、適用例１および２および比較適用例１〜３において得られた素子の外部量子効率対輝度のプロットである。
【００３２】
図３は、輝度減衰曲線を示すグラフである（１０００ニトでの初期の輝度が１００％であり、ＬＴ５０は初期の輝度の５０％である）。
【００３３】
該白色有機発光素子は、望ましい自然な白色を放射し、且つ低減された電力消費、優れた電流効率、効率、ＥＱＥおよび／または寿命を示す。特に、白色有機発光素子の効率が改善され、且つ同時に白色有機発光素子の寿命が長くなる。さらに、本発明の白色有機発光素子は、４５０ｎｍ未満、特に４４５ｎｍ未満、非常に特に４４０ｎｍ未満で青色の立ち上がりを示す。
【００３４】
本願内で使用される「白色光」との用語は、４００ｎｍから８００ｎｍまで（立ち上がり〜立ち下がり、ここで立ち上がりとは、１００％としてのλmaxの１％の強度を意味し、且つ立ち下がりとは１００％としてのλmaxからの１％の強度を意味する）、より好ましくは４１０ｎｍ〜７９５ｎｍ、最も好ましくは４２０ｎｍ〜７９０ｎｍの全ての可視光範囲を含む発光スペクトルの白色光に関し、それはＣＩＥ（Ｃｏｍｍｉｓｓｉｏｎ  Ｉｎｔｅｒｎａｔｉｏｎａｌｅ  ｄｅ  Ｉ’Ｅｃｌａｉｒａｇｅ）１９３１の図における黒体曲線上または近傍に位置し、それは色温度２７００〜９５００ケルビン、好ましくは３０００〜９５００ケルビン、最も好ましくは３５００〜９５００ケルビンに対応する。
【００３５】
本願内で使用される「燐光性の赤色発光体」との用語は、ＦＷＨＭ（半値幅）１ｎｍ〜１４０ｎｍ、より好ましくは３０ｎｍ〜１２０ｎｍ、最も好ましくは６０ｎｍ〜１００ｎｍを有する、５９０ｎｍ〜７００ｎｍ、好ましくは６００ｎｍ〜６６０ｎｍ、最も好ましくは６００ｎｍ〜６４０ｎｍに位置する発光の最大値（λ）を有する燐光性発光体に関する。赤色発光体の三重項の減衰時間（強度がその初期値の１／ｅ＝０．３６７８７９４４１倍に減少）は、０．５〜１００マイクロ秒、より好ましくは０．５〜１０マイクロ秒、最も好ましくは０．５〜３マイクロ秒である。
【００３６】
本願内で使用される「燐光性の緑色発光体」との用語は、ＦＷＨＭ１ｎｍ〜１４０ｎｍ、より好ましくは３０ｎｍ〜１２０ｎｍ、最も好ましくは６０ｎｍ〜１００ｎｍを有する、５００ｎｍ〜５５０ｎｍ、好ましくは５０５ｎｍ〜５４０ｎｍ、最も好ましくは５０５ｎｍ〜５３０ｎｍに位置する発光の最大値（λ）を有する燐光性発光体に関する。緑色発光体の三重項の減衰時間は、０．５〜１００マイクロ秒、より好ましくは０．５〜１０マイクロ秒、最も好ましくは０．５〜３マイクロ秒である。
【００３７】
本願内で使用される「燐光性の青色発光体」との用語は、ＦＷＨＭ１ｎｍ〜１４０ｎｍ、より好ましくは３０ｎｍ〜１２０ｎｍ、最も好ましくは６０ｎｍ〜１００ｎｍを有する、４００ｎｍ〜４９５ｎｍ、好ましくは４２５ｎｍ〜４９０ｎｍ、最も好ましくは４５０ｎｍ〜４８５ｎｍに位置する発光の最大値（λ）を有する燐光性発光体に関する。青色発光体の三重項の減衰時間は、０．５〜１００マイクロ秒、より好ましくは０．５〜１０マイクロ秒、最も好ましくは０．５〜３マイクロ秒である。
【００３８】
該燐光性発光体は、好ましくは三重項励起状態から発光する。燐光は、三重項励起状態から、発光の減衰が生じる中間の非三重項状態への遷移によって先行され得る。例えば、ランタノイド元素に配位した有機分子は、多くの場合、ランタノイド金属上に局在化した励起状態から燐光を発する。しかしながら、前記の材料は、三重項励起状態から直接的に燐光を発するのではなく、ランタノイド金属イオン上の中心にある原子励起状態から発光する。ユーロピウムジケトネート錯体は、そのタイプの種の１つの群の例である。
【００３９】
ＣＩＥ色度図上の色度座標ｘおよびｙによって、全ての色を表すことができる。この蹄鉄状の図の境界は、スペクトル軌跡と称される単色光のプロットであり、且つ、可視スペクトルの全ての色はこの図の内部または境界上に該当する。図の中心付近の弧は、黒体軌跡と称され、それはＣＣＴと記載される、温度１０００Ｋ〜２００００Ｋでの黒体放射の座標のプロットである。大半の在来の光源の色は、黒体の２８５０〜６５００Ｋの領域に該当する。一般的な照明について、光源は高いエネルギー効率、および等エネルギー白色（ＥＥＷ）（０．３３，０．３３）に近いＣＩＥ−１９３１色度座標（ｘ，ｙ）を有するべきである。
【００４０】
相関色温度（ＣＣＴ）は、非黒体放射体からの放射に最も近く合致する色を有する黒体放射体の温度である。高品質の白色光照明のためには、ＣＣＴは２５００Ｋから６５００Ｋであるべきである。
【００４１】
それらの白色光源を照明のために使用することを考慮する場合、前記光源のＣＩＥ座標の他に、ＣＩＥ演色評価数（ＣＲＩ）が有用であることがある。ＣＲＩは、光源が、照らす対象物の色をどれだけ良好に付与するかの指標をもたらす。標準光源に対する特定の源の完全な合致は、ＣＲＩ１００をもたらす。特定の用途のためには、少なくとも７０のＣＲＩ値が受け容れ可能であり得るが、好ましい白色光源は約８０以上のＣＲＩを有する。
【００４２】
基板は、所望の構造的な特性をもたらす任意の適した基板であってよい。基板はフレキシブルなものであっても硬質のものであってもよい。基板は透明、半透明または不透明であってよい。プラスチックおよびガラスが、好ましい硬質基板材料の例である。プラスチックおよび金属箔が、好ましいフレキシブル基板材料の例である。基板は、回路の製造を容易にするために、半導体材料であってよい。例えば、基板はシリコン基板であってよく、引き続き基板上に堆積される有機発光素子（ＯＬＥＤ）を制御できる回路がその上に製造される。他の基板を使用できる。基板の材料および厚さを選択して、所望の構造および光学的特性を得ることができる。
【００４３】
好ましい実施態様において、本発明による白色有機発光素子は、
（ａ）  アノード、
（ｂ）  任意のホール注入層、
（ｃ）  任意のホール輸送層、
（ｄ）  任意の励起子ブロック層、
（ｅ）  以下の（ｅ１）および（ｅ２）を含む発光層：
（ｅ１）  第一の発光層、
（ｅ２）  第二の発光層、
（ｆ）  任意のホール／励起子ブロック層、
（ｇ）  任意の電子輸送層、
（ｈ）  任意の電子注入層、および
（ｉ）  カソード
をこの順で含む。
【００４４】
特に好ましい実施態様において、本発明による白色有機発光素子は、
（ａ）  アノード、
（ｂ）  任意のホール注入層、
（ｃ）  ホール輸送層、
（ｄ）  励起子ブロック層、
（ｅ）  以下の（ｅ１）および（ｅ２）を含む発光層：
（ｅ１）  第一の発光層、
（ｅ２）  第二の発光層、
（ｆ）  ホール／励起子ブロック層、
（ｇ）  電子輸送層、および
（ｈ）  任意の電子注入層、および
（ｉ）  カソード
をこの順で含む。
【００４５】
これらの様々な層の特性および機能、並びに例示的な材料は、先行技術から公知であり、好ましい実施態様に基づき以下により詳細に記載される。
【００４６】
アノード（ａ）：
アノードは、正の電荷担体をもたらす電極である。それは例えば、金属、異なる金属の混合物、金属合金、金属酸化物、または異なる金属酸化物の混合物を含む材料で構成されることができる。選択的に、アノードは導電性ポリマーであってよい。適した金属は、元素周期律表の第１１族、第４族、第５族および第６族の金属、および第８〜１０族の遷移金属も含む。アノードが透明であるべき場合、元素周期律表の第１２族、第１３族、第１４族の混合金属酸化物、例えばインジウムスズ酸化物（ＩＴＯ）が一般に使用される。アノード（ａ）が、例えばＮａｔｕｒｅ、Ｖｏｌ．  ３５７、４７７〜４７９ページ（１９９２年６月１１日）内に記載されるとおり、有機材料、例えばポリアニリンを含むことも可能である。好ましいアノード材料は、導電性金属酸化物、例えばインジウムスズ酸化物（ＩＴＯ）およびインジウム亜鉛酸化物（ＩＺＯ）、アルミニウム亜鉛酸化物（ＡｌＺｎＯ）および金属を含む。アノード（および基板）は、底面発光型の素子を製造するために充分に透明であることができる。好ましい透明基板とアノードとの組み合わせは、市販の、ガラスまたはプラスチック（基板）上に堆積されたＩＴＯ（アノード）である。一部の上面発光型素子については、素子上面から放射される光の量を増加させるために、反射型のアノードが好ましいことがある。アノードまたはカソードの少なくともいずれかは、形成される光を放射することができるように、少なくとも部分的に透明であるべきである。他のアノード材料および構造を使用することができる。
【００４７】
ホール注入層（ｂ）：
一般に、注入層は、１つの層、例えば電極または電荷生成層から隣接する有機層への電荷担体の注入を改善することができる材料で構成される。注入層は電荷輸送機能も発揮することができる。ホール注入層は、アノードから隣接の有機層へのホールの注入を改善するための任意の層であってよい。ホール注入層は、溶液堆積された材料、例えばスピンコートされたポリマーを含むことができるか、または気相堆積された小分子材料、例えばＣｕＰｃまたはＭＴＤＡＴＡであってよい。ポリマーのホール注入材料、例えばポリ（Ｎ−ビニルカルバゾール）  （ＰＶＫ）、ポリチオフェン、ポリピロール、ポリアニリン、自己ドープ型ポリマー、例えばスルホネート化されたポリ（チオフェン−３−［２［（２−メトキシエトキシ）エトキシ］−２，５−ジイル）  （Ｐｌｅｘｃｏｒｅ  （登録商標）ＯＣコーティングインク、Ｐｌｅｘｔｒｏｎｉｃｓから市販）およびコポリマー、例えばポリ（３，４−エチレンジオキシチオフェン）／ポリ（４−スチレンスルホネート）（ＰＥＤＯＴ／ＰＳＳとも称される）を使用することができる。
【００４８】
ホール輸送層（ｃ）：
ホール輸送分子またはポリマーのいずれかを、ホール輸送材料として使用することができる。本発明のＯＬＥＤの層（ｃ）のために適したホール輸送材料は、例えば、Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ、第４版、Ｖｏｌ．  １８、８３７〜８６０ページ、１９９６、ＵＳ２００７０２７８９３８号、ＵＳ２００８／０１０６１９０号、ＵＳ２０１１／０１６３３０２号（（ジ）ベンゾチオフェン／（ジ）ベンゾフランを有するトリアリールアミン；  Ｎａｎ−Ｘｉｎｇ  Ｈｕ  ｅｔ  ａｌ．  Ｓｙｎｔｈ．  Ｍｅｔ．  １１１  （２０００）  ４２１  （インドロカルバゾール）、ＷＯ２０１０００２８５０号（置換フェニルアミン化合物）およびＷＯ２０１２／１６６０１号（特に、ＷＯ２０１２／１６６０１号の１６および１７ページにおいて言及されているホール輸送材料）内に開示される。異なるホール輸送材料の組み合わせも使用できる。例えばＷＯ２０１３／０２２４１９号が参照され、ここでは、
【化１５】
0006599309.tif 000016
がホール輸送層を構成する。
【００４９】
通常使用されるホール輸送分子は、以下からなる群から選択される：
【化１６】
0006599309.tif 000017
（４−フェニル−Ｎ−（４−フェニルフェニル）−Ｎ−［４−［４−（Ｎ−［４−（４−フェニルフェニル）フェニル］アニリノ）フェニル］フェニル］アニリン）、
【化１７】
0006599309.tif 000018
（４−フェニル−Ｎ−（４−フェニルフェニル）−Ｎ−［４−［４−（４−フェニル−Ｎ−（４−フェニルフェニル）アニリノ）フェニル］フェニル］アニリン）、
【化１８】
0006599309.tif 000019
（４−フェニル−Ｎ−［４−（９−フェニルカルバゾール−３−イル）フェニル］−Ｎ−（４−フェニルフェニル）アニリン）、
【化１９】
0006599309.tif 000020
（１，１’，３，３’−テトラフェニルスピロ［１，３，２−ベンゾジアザシロール−２，２’−３ａ，７ａ−ジヒドロ−１，３，２−ベンゾジアザシロール］）、
【化２０】
0006599309.tif 000021
（Ｎ２，Ｎ２，Ｎ２’，Ｎ２’，Ｎ７，Ｎ７，Ｎ７’，Ｎ７’−オクタキス（ｐ−トリル）−９，９’−スピロビ［フルオレン］−２，２’，７，７’−テトラミン）、４，４’−ビス［Ｎ−（１−ナフチル）−Ｎ−フェニルアミノ］ビフェニル  （α−ＮＰＤ）、Ｎ，Ｎ’−ジフェニル−Ｎ，Ｎ’−ビス（３−メチルフェニル）−［１，１’−ビフェニル］−４，４’−ジアミン  （ＴＰＤ）、１，１−ビス［（ジ−４−トリルアミノ）フェニル］シクロヘキサン  （ＴＡＰＣ）、Ｎ，Ｎ’−ビス（４−メチルフェニル）−Ｎ，Ｎ’−ビス（４−エチルフェニル）−［１，１’−（３，３’−ジメチル）ビフェニル］−４，４’−ジアミン  （ＥＴＰＤ）、テトラキス（３−メチルフェニル）−Ｎ，Ｎ，Ｎ’，Ｎ’−２，５−フェニレンジアミン  （ＰＤＡ）、α−フェニル−４−Ｎ，Ｎ−ジフェニルアミノスチレン  （ＴＰＳ）、ｐ−（ジエチルアミノ）ベンズアルデヒドジフェニル−ヒドラゾン  （ＤＥＨ）、トリフェニルアミン  （ＴＰＡ）、ビス［４−（Ｎ，Ｎ−ジエチルアミノ）−２−メチルフェニル］（４−メチルフェニル）メタン  （ＭＰＭＰ）、１−フェニル−３−［ｐ−（ジエチルアミノ）スチリル］−５−［ｐ−（ジエチルアミノ）フェニル］ピラゾリン  （ＰＰＲまたはＤＥＡＳＰ）、１，２−トランス−ビス（９Ｈ−カルバゾール−９−イル）−シクロブタン  （ＤＣＺＢ）、Ｎ，Ｎ，Ｎ’，Ｎ’−テトラキス（４−メチルフェニル）−（１，１’−ビフェニル）−４，４’−ジアミン  （ＴＴＢ）、フッ素化合物、例えば２，２’，７，７’−テトラ（Ｎ，Ｎ−ジ−トリル）アミノ−９，９−スピロビフルオレン  （スピロ−ＴＴＢ）、Ｎ，Ｎ’−ビス（ナフタレン−１−イル）−Ｎ，Ｎ’−ビス（フェニル）−９，９−スピロビフルオレン  （スピロ−ＮＰＢ）および９，９−ビス（４−（Ｎ，Ｎ−ビス−ビフェニル−４−イル−アミノ）フェニル−９Ｈ−フルオレン、ベンジジン化合物、例えばＮ，Ｎ’−ビス（ナフタレン−１−イル）−Ｎ，Ｎ’−ビス（フェニル）−ベンジジン、およびポリフィリン化合物、例えば銅フタロシアニン。さらには、ポリマーのホール注入（ホール輸送）材料、例えばポリ（Ｎ−ビニルカルバゾール）  （ＰＶＫ）、ポリチオフェン、ポリピロール、ポリアニリン、自己ドープ型ポリマー、例えばスルホネート化されたポリ（チオフェン−３−［２［（２−メトキシエトキシ）エトキシ］−２，５−ジイル）  （Ｐｌｅｘｃｏｒｅ  （登録商標）ＯＣコーティングインク、Ｐｌｅｘｔｒｏｎｉｃｓから市販）およびコポリマー、例えばポリ（３，４−エチレンジオキシチオフェン）／ポリ（４−スチレンスルホネート）（ＰＥＤＯＴ／ＰＳＳとも称される）を使用することができる。
【００５０】
好ましい実施態様において、金属カルベン錯体をホール輸送材料として使用することが可能である。適したカルベン錯体は、例えばＷＯ２００５／０１９３７３号Ａ２、ＷＯ２００６／０５６４１８号Ａ２、ＷＯ２００５／１１３７０４号、ＷＯ２００７／１１５９７０号、ＷＯ２００７／１１５９８１号、ＷＯ２００８／０００７２７号およびＥＰ１３１６２７７６．２号内に記載されるようなカルベン錯体である。適したカルベン錯体の１つの例は、以下の式を有するＩｒ（ＤＰＢＩＣ）3である：
【化２１】
0006599309.tif 000022
適したカルベン錯体の他の例は、以下の式を有するＩｒ（ＡＢｌＣ）3である：
【化２２】
0006599309.tif 000023
【００５１】
ホール輸送層は、使用される材料の輸送特性を改善するために、第一には層厚をより厚くするために（ピンホール／短絡の回避）、第二には素子の稼働電圧を最小化するために、電子的にドープされていることがある。電子ドープは当業者に公知であり、且つ、例えばＷ．  Ｇａｏ，  Ａ．  Ｋａｈｎ，  Ｊ．  Ａｐｐｌ．  Ｐｈｙｓ．，  Ｖｏｌ．  ９４，  ２００３，  ３５９  （ｐ型ドープされた有機層）；  Ａ．  Ｇ．  Ｗｅｒｎｅｒ，  Ｆ．  Ｌｉ，  Ｋ．  Ｈａｒａｄａ，  Ｍ．  Ｐｆｅｉｆｆｅｒ，  Ｔ．  Ｆｒｉｔｚ，  Ｋ．  Ｌｅｏ，  Ａｐｐｌ．  Ｐｈｙｓ．  Ｌｅｔｔ．，  Ｖｏｌ．  ８２，  Ｎｏ．  ２５，  ２００３，  ２２４５、およびＰｆｅｉｆｆｅｒ  ｅｔ  ａｌ．，  Ｏｒｇａｎｉｃ  Ｅｌｅｃｔｒｏｎｉｃｓ  ２００３，  ４，  ８９〜１０３、およびＫ．  Ｗａｌｚｅｒ，  Ｂ．  Ｍａｅｎｎｉｇ，  Ｍ．  Ｐｆｅｉｆｆｅｒ，  Ｋ．  Ｌｅｏ，  Ｃｈｅｍ．  Ｓｏｃ．  Ｒｅｖ．  ２００７，  １０７，  １２３３内に開示されている。例えば、ホール輸送層中で混合物、特にホール輸送層の電気的なｐ型ドーピングをみちびく混合物を使用することが可能である。ｐ型ドーピングは酸化材料の添加によって達成される。それらの混合物は、例えば、以下の混合物であってよい：  上述のホール輸送材料と少なくとも１つの金属酸化物、例えばＭｏＯ2、ＭｏＯ3、ＷＯx、ＲｅＯ3および／またはＶ2Ｏ5、好ましくはＭｏＯ3および／またはＲｅＯ3、より好ましくはＭｏＯ3との混合物、または上述のホール輸送材料と以下から選択される１つまたはそれより多くの化合物とを含む混合物：  ７，７，８，８−テトラシアノキノジメタン  （ＴＣＮＱ）、２，３，５，６−テトラフルオロ−７，７，８，８−テトラシアノキノジメタン  （Ｆ4−ＴＣＮＱ）、２，５−ビス（２−ヒドロキシエトキシ）−７，７，８，８−テトラシアノキノジメタン、ビス（テトラ−ｎ−ブチルアンモニウム）テトラシアノジフェノキノジメタン、２，５−ジメチル−７，７，８，８−テトラシアノキノジメタン、テトラシアノエチレン、１１，１１，１２，１２−テトラシアノナフト−２，６−キノジメタン、２−フルオロ−７，７，８，８−テトラシアノキノジメタン、２，５−ジフルオロ−７，７，８，８−テトラシアノキノジメタン、ジシアノメチレン−１，３，４，５，７，８−ヘキサフルオロ−６Ｈ−ナフタレン−２−イリデン）マロノニトリル（Ｆｅ−ＴＮＡＰ）、Ｍｏ（ｔｆｄ）3  （Ｋａｈｎ  ｅｔ  ａｌ．，  Ｊ．  Ａｍ．  Ｃｈｅｍ．  Ｓｏｃ．  ２００９，  １３１  （３５），  １２５３０−１２５３１から）、ＥＰ１９８８５８７号、ＵＳ２００８２６５２１６号、ＥＰ２１８００２９号、ＵＳ２０１００１０２７０９号、ＷＯ２０１０１３２２３６号、ＥＰ２１８００２９号内に記載される化合物、およびＥＰ２４０１２５４号内で言及されるキノン化合物。好ましい混合物は、上述のカルベン錯体、例えばカルベン錯体ＨＴＭ−１およびＨＴＭ−２、およびＭｏＯ3および／またはＲｅＯ3、特にＭｏＯ3を含む。特に好ましい実施態様において、ホール輸送層は、０．１〜１０質量％のＭｏＯ3および９０〜９９．９質量％のカルベン錯体、特にカルベン錯体ＨＴＭ−１およびＨＴＭ−２を含み、その際、ＭｏＯ3およびカルベン錯体の���計の量は１００質量％である。
【００５２】
励起子ブロック層（ｄ）：
ブロック層を使用して、発光層を離れる電荷担体（電子またはホール）および／または励起子の数を低減することができる。発光層（ｅ１）からホール輸送層（ｃ）の方向への電子をブロックするために、電子／励起子ブロック層（ｄ）を第一の発光層（ｅ１）とホール輸送層（ｃ）との間に配置することができる。ブロック層を、発光層の外に拡散する励起子をブロックするために使用することもできる。電子／励起子ブロック材料として使用するために適した金属錯体は、例えばＷＯ２００５／０１９３７３号Ａ２、ＷＯ２００６／０５６４１８号Ａ２、ＷＯ２００５／１１３７０４号、ＷＯ２００７／１１５９７０号、ＷＯ２００７／１１５９８１号、ＷＯ２００８／０００７２７号およびＥＰ１３１６２７７６．２号内に記載されるカルベン錯体である。ここで引用されたＷＯ出願の開示が例示的に参照され、且つ、それらの開示は本願の文脈に含まれるとみなされるものとする。適したカルベン錯体の１つの例は、化合物ＨＴＭ−１である。他の適したカルベン錯体の例は、化合物ＨＴＭ−２である。
【００５３】
発光層（ｅ）：
発光層は燐光性発光材料を含有する。燐光性材料は、かかる材料に関連するより高いルミネッセンス効率ゆえに好ましい。発光層は、電子および／またはホールを輸送できるホスト材料も含み、それは電子、ホールおよび／または励起子をトラップできる発光材料でドープされており、従って励起子が発光材料から光電子放出機構を介して緩和する。本発明の素子は、全て燐光性の白色有機発光素子である。
【００５４】
該素子は、アノードとカソードとの間に第一の発光層（ｅ１）および第二の発光層（ｅ２）を含む。第一の発光層（ｅ１）は、第二の発光層（ｅ２）と直接接触している。
【００５５】
第一の発光層（ｅ１）：
第一の発光層は、燐光性の赤色発光体および第一のホスト化合物を含む。好ましくは、第一の発光層（ｅ１）は、アノード（ａ）と第二の発光層（ｅ２）との間に配置されている。
【００５６】
燐光性の赤色発光体：
適した燐光性の赤色発光体は、以下の刊行物内で特定されている：
ＷＯ２００９／１００９９１号、ＷＯ２０１３／１０４６４９号、ＷＯ２００３０３３６１７号、ＷＯ２００６０９５９４３号、ＷＯ２００８１０９８２４号、ＷＯ２０１０００４７７０７号、ＷＯ２０１００３３５５０号、ＷＯ２０１２１０８８７８号、ＷＯ２０１００４７７０７号、ＷＯ２０１２１４８５１１号、ＥＰ１９３９２０８号、ＷＯ２００９１５７４９８号、ＷＯ２００９０６９５３５号、ＷＯ２００７０６６５５６号、ＵＳ２００７０２４４３２０号、ＷＯ２００８０６５９７５号、ＷＯ２００９１４５０６２号、ＵＳ２０１００１０５９０２号、ＵＳ２０１００１２３１２７号、ＵＳ２０１００１８１９０５号、ＵＳ２０１１００８２２９６号、ＵＳ２０１１０２８４８３４号、ＪＰ２０１２００４５２６号、ＵＳ２０１２０１０４３７３号、およびＷＯ２０１２０５３６２７号。
【００５７】
特に好ましい実施態様において、燐光性の赤色発光体は、以下の式の化合物である：
【化２３】
0006599309.tif 000024
［式中、
Ｒ101はＣ1〜Ｃ10−アルキル、例えばメチル、エチル、プロピル、イソプロピル、ｎ−ブチル、ｓｅｃ−ブチル、イソブチル、ｔｅｒｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、２−エチルヘキシル、シクロヘキシルであり、それらは随意に１〜３つのＣ1〜Ｃ4−アルキル基によって置換されていてもよい、
Ｒ102はＨまたはＣＨ3である、
Ｒ103およびＲ104はＨまたはＣ1〜Ｃ4−アルキル、例えばメチル、エチル、プロピル、イソプロピル、ｎ−ブチル、ｓｅｃ−ブチル、イソブチル、ｔｅｒｔ−ブチルである、且つ
Ｌ1は
【化２４】
0006599309.tif 000025
である］。
【００５８】
好ましい燐光性の赤色発光体は、請求項４に示される化合物ＲＥ−１〜ＲＥ−４３である。化合物ＲＥ−１、ＲＥ−２、ＲＥ−３、ＲＥ−５、ＲＥ−６、ＲＥ−１２、ＲＥ−１４、ＲＥ−１５、ＲＥ−１８、ＲＥ−１９、ＲＥ−２８、ＲＥ−２９、ＲＥ−３５、ＲＥ−３６およびＲＥ−４０がより好ましい。化合物ＲＥ−１、ＲＥ−２、ＲＥ−３、ＲＥ−５およびＲＥ−６が最も好ましい。
【００５９】
第一のホスト化合物：
効率的な発光のために、第一のホスト材料の三重項エネルギーは、使用される燐光性の赤色発光体の三重項エネルギーより約０．２ｅＶ大きくなければならない。従って、原則的に、この要請を満たす全てのホスト材料が第一のホスト化合物として適している。
【００６０】
燐光性の赤色発光体のために適したホスト材料は、例えばＥＰ２３６３３９８号Ａ１、ＷＯ２００８０３１７４３号、ＷＯ２００８０６５９７５号、ＷＯ２０１０１４５９９１号、ＷＯ２０１００４７７０７号、ＵＳ２００９０２８３７５７号、ＵＳ２００９０３２２２１７号、ＵＳ２０１００００１６３８号、ＷＯ２０１０００２８５０号、ＵＳ２０１０００６０１５４号、ＵＳ２０１０００６０１５５号、ＵＳ２０１０００７６２０１号、ＵＳ２０１０００９６９８１号、ＵＳ２０１００１５６９５７号、ＵＳ２０１１１８６８２５号、ＵＳ２０１１１９８５７４号、ＵＳ２０１１０２１０３１６号、ＵＳ２０１１２１５７１４号、ＵＳ２０１１２８４８３５号およびＷＯ２０１２０４５７１０号（ＰＣＴ／ＥＰ２０１１／０６７２５５号）内に記載されている。第一のホスト材料は、ホール輸送特性を有する化合物および／または電子輸送特性を有する有機化合物であってよい。好ましくは、ホスト材料は、ホール輸送特性を有する有機化合物または有機金属化合物である。選択的に、第一のホスト化合物は、ホール輸送特性を有する有機化合物または有機金属化合物と、電子輸送特性を有する有機化合物または有機金属化合物との混合物であってよい。原則的に、ホール輸送特性および充分な三重項エネルギーを有する任意の有機化合物または有機金属化合物を第一の発光層内で第一のホストとして使用できる。ホスト材料のために使用できるホール輸送特性を有する有機化合物の例は、芳香族アミン化合物、例えば４，４’−ビス［Ｎ−（１−ナフチル）Ｎ−フェニルアミノ］ビフェニル（α−ＮＰＤ）、４，４’−ビス［Ｎ−（ナフチル）−Ｎ−フェニルアミノ］ビフェニル  （＝ＮＰＢ）、４，４’−ビス［Ｎ−（９−フェナントリル）−Ｎ−フェニルアミノ］ビフェニル  （＝ＰＰＢ）、４，４’−ビス［Ｎ−（３−メチルフェニル）−Ｎ−フェニルアミノ］ビフェニル  （＝ＴＰＤ）、４，４’−ビス［Ｎ−（９，９−ジメチルフルオレン−２−イル）−Ｎ−フェニルアミノ］ビフェニル  （＝ＤＦＬＤＰＢｉ）、４，４’，４’’−トリス（Ｎ，Ｎ−ジフェニルアミノ）−トリフェニルアミン  （＝ＴＤＡＴＡ）、４，４’，４’’−トリス［Ｎ−（３−メチルフェニル）−Ｎ−フェニルアミノ］トリフェニルアミン  （＝ｍ−ＭＴＤＡＴＡ）、４，４’，４’’−トリス−（Ｎ−カルバゾリル）トリフェニルアミン  （＝ＴＣＴＡ）、１，１−ビス［４−（ジフェニルアミノ）フェニル］−シクロヘキサン  （＝ＴＰＡＣ）、９，９−ビス［４−（ジフェニルアミノ）フェニル］フルオレン（＝ＴＰＡＦ）、Ｎ−［４−（９−カルバゾリル）フェニル］−Ｎ−フェニル−９，９−ジメチルフルオレン−２−アミン  （略称：  ＹＧＡＦ）およびカルバゾール誘導体、例えば４，４’−ジ（カルバゾリル）ビフェニル  （略称：  ＣＢＰ）、１，３−ビス（カルバゾリル）ベンゼン  （略称：  ｍｃＰ）、または１，３，５−トリス（Ｎ−カルバゾリル）ベンゼン  （略称：  ＴＣｚＢ）、＝ＤＮＴＰＤ、
【化２５】
0006599309.tif 000026
を含む。
【００６１】
ホスト材料のために使用できるホール輸送特性を有する有機金属化合物の例は、インジウムカルベン錯体、例えば化合物ＨＴＭ−１およびＨＴＭ−２を含む。
【００６２】
原則的に、電子輸送特性および充分な三重項エネルギーを有する任意の有機化合物または有機金属化合物を発光層内でホストとして使用できる。ホスト材料として使用できる電子輸送特性を有する有機化合物の例は、複素環式芳香族化合物、例えば
【化２６】
0006599309.tif 000027
、９−［４−（５−フェニル−１，３，４−オキサジアゾール−２−イル）フェニル］カルバゾール、１，３−ビス［５−（ｐ−ｔｅｒｔ−ブチルフェニル）−１，３，４−オキサジアゾール−２−イル］ベンゼン  （＝ＯＸＤ−７）、２−（４−ビフェニリル）−５−（４−ｔｅｒｔ−ブチルフェニル）−１，３，４−オキサジアゾール  （＝ＰＢＤ）、２，２’，２’’−（１，３，５−ベンゼントリイル）トリス（１−フェニル−１Ｈ−ベンズイミダゾール）  （＝ＴＰＢＩ）、３−（４−ｔｅｒｔ−ブチルフェニル）−４−フェニル−５−（４−ビフェニリル）−１，２，４−トリアゾール  （＝ＴＡＺ）、３−（４−ｔｅｒｔ−ブチルフェニル）−４−（４−エチルフェニル）−５−（４−ビフェニリル）−１，２，４−トリアゾール  （＝ｐ−ＥｔＴＡＺ）、９，９’，９’’−［１，３，５−トリアジン−２，４，６−トリル］トリカルバゾール  （＝ＴＣｚＴＲＺ）、２，２’，２’’−（１，３，５−ベンゼン−トリル）トリス（６，７−ジメチル−３−フェニルキノキサリン）  （＝ＴｒｉＭｅＱｎ）、２，３−ビス（４−ジフェニルアミノ−フェニル）キノキサリン  （＝ＴＰＡＱｎ）、９，９’−（キノキサリン−２，３−ジイルジ−４，１−フェニレン）ジ（９Ｈ−カルバゾール）  （＝ＣｚＱｎ）、３，３’，６，６’−テトラフェニル−９，９’−（キノキサリン−２，３−ジイルジ−４，１−フェニレン）ジ（９Ｈ−カルバゾール）  （＝ＤＣｚＰＱ）、バトフェナントロリン  （＝ＢＰｈｅｎ）、またはバトクプロイン  （＝ＢＣＰ）、および金属錯体、例えばトリス（８−キノリノラト）アルミニウム  （＝Ａｌｑ3）、ビス（２−メチル−８−キノリノラト）（４−フェニルフェノラト）アルミニウム（ｌｌｌ）  （＝ＢＡｌｑ）、トリス［２（２−ヒドロキシフェニル）−５−フェニル−１，３，４−オキサジアゾラト］アルミニウム（ｌｌｌ）  （＝Ａｌ（ＯＸＤ）3）、トリス（２−ヒドロキシフェニル−１−フェニル−１−Ｈ−ベンズイミダゾラト）アルミニウム（ｌｌｌ）  （＝Ａｌ（ＢＩＺ）3）、ビス［２−（２−ヒドロキシフェニル）−ベンゾチアゾラト］亜鉛（ｌｌ）  （＝Ｚｎ（ＢＴＺ）2）、ビス［２−（２−ヒドロキシフェニル）ベンゾオキサラト］亜鉛（ｌｌ）  （＝Ｚｎ（ＰＢＯ）2）、ビス［２−（２−ヒドロキシフェニル）ピリジナト］亜鉛  （＝Ｚｎｐｐ2）、
【化２７】
0006599309.tif 000028
を含む。
【００６３】
現在最も好ましい第一のホスト化合物は、ＷＯ２０１２／１２１９３６号Ａ２、ＵＳ２０１２／０３０５８９４号Ａ１、ＷＯ２００５／０１９３７３号Ａ２およびＷＯ２０１２／１７２４８２号Ａ１内で特定されるイリジウムカルベン錯体である。
【００６４】
現在好ましい第一のホスト化合物は、ＨＴＭ−１およびＨＴＭ−２である。さらには、青色および緑色発光体のための第二のホスト化合物として適した全ての材料は原則的に、第一のホスト化合物としても適しており、なぜならそれらの三重項エネルギーは充分に高いからである。
【００６５】
好ましい実施態様において、第一の発光層（ｅ１）は、燐光性の赤色発光体を０．０１〜２０質量％、好ましくは０．１〜１０．０質量％、より好ましくは０．１〜２．０質量％の量で、および第一のホスト化合物を９９．９９〜８０質量％、好ましくは９９．９〜９０．０質量％、より好ましくは９９．９〜９８．０質量％の量で含み、ここで、燐光性の赤色発光体および第一のホスト化合物の量は、合計で１００質量％となる。
【００６６】
第一のホスト化合物は、１つの化合物であってよいか、またはそれは２つまたはそれより多くの化合物の混合物であってよい。
【００６７】
第二の発光層（ｅ２）
第二の発光層は、燐光性の青色発光体、燐光性の緑色発光体、および第二のホスト化合物を含む。
【００６８】
燐光性の青色発光体
適した燐光性の青色発光体は、以下の刊行物内で特定されている：
ＷＯ２００６／０５６４１８号Ａ２、ＷＯ２００５／１１３７０４号、ＷＯ２００７／１１５９７０号、ＷＯ２００７／１１５９８１号、ＷＯ２００８／０００７２７号、ＷＯ２００９０５０２８１号、ＷＯ２００９０５０２９０号、ＷＯ２０１１０５１４０４号、ＵＳ２０１１／０５７５５９号、ＷＯ２０１１／０７３１４９号、ＷＯ２０１２／１２１９３６号Ａ２、ＵＳ２０１２／０３０５８９４号Ａ１、ＷＯ２０１２／１７０５７１号、ＷＯ２０１２／１７０４６１号、ＷＯ２０１２／１７０４６３号、ＷＯ２００６／１２１８１１号、ＷＯ２００７／０９５１１８号、ＷＯ２００８／１５６８７９号、ＷＯ２００８／１５６８７９号、ＷＯ２０１０／０６８８７６号、ＵＳ２０１１／００５７５５９号、ＷＯ２０１１／１０６３４４号、ＵＳ２０１１／０２３３５２８号、ＷＯ２０１２／０４８２６６号およびＷＯ２０１２／１７２４８２号。
【００６９】
第二の発光層は、好ましくは式
【化２８】
0006599309.tif 000029
の化合物を含み、これはＷＯ２００５／０１９３７３号Ａ２内に記載され、前記式中、記号は以下の意味を有する：
Ｍは、それぞれの金属原子について可能な任意の酸化状態の、Ｃｏ、Ｒｈ、Ｉｒ、Ｎｂ、Ｐｄ、Ｐｔ、Ｆｅ、Ｒｕ、Ｏｓ、Ｃｒ、Ｍｏ、Ｗ、Ｍｎ、Ｔｃ、Ｒｅ、Ｃｕ、ＡｇおよびＡｕからなる群から選択される金属原子である；
カルベンは、帯電していない、またはモノアニオン性および単座、二座または三座であってよいカルベン配位子であり、前記カルベン配位子はビスカルベンまたはトリスカルベン配位子であることもできる；
Ｌはモノアニオン性またはジアニオン性配位子であり、それは単座または二座であってよい；
Ｋは、ホスフィン、ホスホネートおよびそれらの誘導体、ヒ酸塩およびそれらの誘導体、ホスフィット、ＣＯ、ピリジン、ニトリルおよびＭ1と共にπ錯体を形成する共役ジエンからなる群から選択される帯電していない単座または二座配位子である；
ｎ１は、カルベン配位子の数であり、ここでｎ１は少なくとも１であり、且つｎ１＞１の場合、式ＩＸの錯体中のカルベン配位子は同一または異なっていてよい；
ｍ１は配位子Ｌの数であり、ここでｍ１は０または≧１であってよく、且つｍ１＞１の場合、配位子Ｌは同一または異なっていてよい；
ｏは配位子Ｋの数であり、ここでｏは０または≧１であってよく、且つｏ＞１の場合、配位子Ｋは同一または異なっていてよい；
ここで、ｎ１＋ｍ１＋ｏの合計は酸化状態および金属原子の配位数に依存し、且つ、配位子カルベン、ＬおよびＫの多座性に依存し、且つ、配位子、カルベンおよびＬにおける電荷に依存し、ただし、ｎ１は少なくとも１である。
【００７０】
燐光性の青色発光体は、より好ましくは式
【化２９】
0006599309.tif 000030
の化合物であり、これはＷＯ２０１１／０７３１４９号内に記載されており、
前記式中、
ＭはＩｒである、
ｎは１、２または３である、
Ａ2、Ａ3、Ａ4およびＡ5は各々独立してＮまたはＣであり、ここで２Ａ＝窒素原子、且つ少なくとも１つの炭素原子が環内の２つの炭素原子の間に存在する、
Ｒ1は、１〜６個の炭素原子を有する直鎖または分枝鎖のアルキル基、６〜３０個の炭素原子を有する置換または非置換のアリール基、合計５〜１８個の炭素原子および／またはヘテロ原子を有する置換または非置換のヘテロアリール基である、
Ｒ2、Ｒ3、Ｒ4およびＲ5は各々、Ａ2、Ａ3、Ａ4および／またはＡ5がＮである場合には自由電子対であるか、または、Ａ2、Ａ3、Ａ4および／またはＡ5がＣである場合には各々独立して水素、１〜６個の炭素原子を有する直鎖または分枝鎖のアルキル基、６〜３０個の炭素原子を有する置換または非置換のアリール基、合計５〜１８個の炭素原子および／またはヘテロ原子を有する置換または非置換のヘテロアリール基である、
Ｒ3およびＲ4は、Ａ3およびＡ4と一緒に、随意に少なくとも１つのさらなるヘテロ原子によって中断され、合計５〜１８個の炭素原子および／またはヘテロ原子を有する、随意に置換された不飽和の環を形成する、
Ｒ6、Ｒ7、Ｒ8およびＲ9は各々独立して水素、随意に少なくとも１つのヘテロ原子によって中断され、随意に少なくとも１つの官能基を有し且つ１〜２０個の炭素原子を有する直鎖または分枝鎖のアルキル基、随意に少なくとも１つのヘテロ原子によって中断され、随意に少なくとも１つの官能基を有し且つ６〜３０個の炭素原子を有する置換または非置換のアリール基、随意に少なくとも１つのヘテロ原子によって中断され、随意に少なくとも１つの官能基を有し且つ合計５〜１８個の炭素原子および／またはヘテロ原子を有する置換または非置換のヘテロアリール基である、
Ｌはモノアニオン性の二座配位子である、且つ
ｏは０、１または２である。
【００７１】
燐光性の青色発光体は、好ましくは請求項８に示される化合物ＢＥ−１〜ＢＥ−１２０である。さらなる好ましい燐光性の青色発光体は以下に記載される：
・  ＷＯ２０１１／１５７３３９号：  請求項８に示されるＢＥ−１２１；
・  ＷＯ２０１０／０８６０８９号：  請求項８に示されるＢＥ−１２２、ＢＥ−１２３、ＢＥ−１２４、ＢＥ−１２５、およびＢＥ−１２６。化合物ＢＥ−１、ＢＥ−２、ＢＥ−７、ＢＥ−１２、ＢＥ−１６、ＢＥ−６４、ＢＥ−７０、ＢＥ−１０４、ＢＥ−１１０、ＢＥ−１１３、ＢＥ−１１４、ＢＥ−１１５およびＢＥ−１１６がより好ましい。化合物ＢＥ−１が最も好ましい。
【００７２】
ホモレプチック金属カルベン錯体はフェイシャル異性体またはメリジオナル異性体の形態で存在でき、好ましくはフェイシャル異性体である。
【００７３】
ヘテロレプチック金属カルベン錯体の場合には、４つの異なる異性体が存在でき、好ましくは擬フェイシャル異性体である。
【００７４】
燐光性の緑色発光体：
適した燐光性の緑色発光体は、例えば以下の刊行物内で特定されている：
ＷＯ２００６０１４５９９号、ＷＯ２００８０２２０２６５号、ＷＯ２００９０７３２４５号、ＷＯ２０１００２７５８３号、ＷＯ２０１００２８１５１号、ＵＳ２０１１０２２７０４９号、ＷＯ２０１１０９０５３５号、Ｗ０２０１２／０８８８１号、ＷＯ２０１０００５６６６９号、ＷＯ２０１００１１８０２９号、ＷＯ２０１００２４４００４号、ＷＯ２０１１１０９０４２号、ＷＯ２０１２１６６６０８号、ＵＳ２０１２０２９２６００号、ＥＰ２５５１９３３号Ａ１、ＵＳ６６８７２６６号、ＵＳ２００７０１９０３５９号、ＵＳ２００７０１９０３５９号、ＵＳ２００６０００８６７０号、ＷＯ２００６０９８４６０号、ＵＳ２０１１０２１０３１６号、ＷＯ２０１２０５３６２７号、ＵＳ６９２１９１５号、ＵＳ２００９００３９７７６号およびＪＰ２００７１２３３９２号。
【００７５】
請求項１０に示される化合物ＧＥ−１〜ＧＥ−３９が好ましい。化合物ＧＥ−１、ＧＥ−３、ＧＥ−８、ＧＥ−１２、ＧＥ−５、ＧＥ−１４、ＧＥ−３８、ＧＥ−１５、ＧＥ−１６、ＧＥ−２１、ＧＥ−２３、ＧＥ−２４、ＧＥ−２５、ＧＥ−２６、ＧＥ−３３、ＧＥ−３４およびＧＥ−３５がより好ましい。化合物ＧＥ−１、ＧＥ−３、ＧＥ−５、ＧＥ−１８、ＧＥ−３８、ＧＥ−１５、ＧＥ−２３、ＧＥ−２４、ＧＥ−２５、ＧＥ−２６、ＧＥ−３４およびＧＥ−３５が最も好ましい。
【００７６】
第二のホスト化合物
効率的な発光のために、第二のホスト材料の三重項エネルギーは、使用される燐光性の青色発光体の三重項エネルギーより約０．２ｅＶ大きくなければならない。従って、原則的に、使用される燐光性の青色発光体に関するこの要請を満たす全てのホスト材料が、第二のホスト化合物として適している。
【００７７】
第二のホスト化合物として適しているのは、カルバゾール誘導体、例えば４，４’−ビス（カルバゾール−９−イル）−２，２’−ジメチルビフェニル（ＣＤＢＰ）、４，４’−ビス（カルバゾール−９−イル）ビフェニル（ＣＢＰ）、１，３−ビス（Ｎ−カルバゾリル）ベンゼン（ｍＣＰ）、および以下の出願ＷＯ２００８／０３４７５８号、ＷＯ２００９／００３９１９号内で特定されるホスト材料である。
【００７８】
さらに適した第二のホスト材料（小分子または上記小分子の（コ）ポリマーであってよい）は、以下の刊行物において特定される：
ＷＯ２００７１０８４５９号（Ｈ−１〜Ｈ−３７）、好ましくはＨ−２０〜Ｈ−２２およびＨ−３２〜Ｈ−３７、最も好ましくはＨ−２０、Ｈ−３２、Ｈ−３６、Ｈ−３７、ＷＯ２００８０３５５７１号Ａ１  （ホスト１〜ホスト６）、ＪＰ２０１０１３５４６７号（化合物１〜４６  およびホスト−１〜ホスト−３９およびホスト−４３）、ＷＯ２００９００８１００号  化合物Ｎｏ．１〜Ｎｏ．６７、好ましくはＮｏ．３、Ｎｏ．４、Ｎｏ．７〜Ｎｏ．１２、Ｎｏ．５５、Ｎｏ．５９、Ｎｏ．６３〜Ｎｏ．６７、より好ましくはＮｏ．４、Ｎｏ．８〜Ｎｏ．１２、Ｎｏ．５５、Ｎｏ．５９、Ｎｏ．６４、Ｎｏ．６５、およびＮｏ．６７、ＷＯ２００９００８０９９号  化合物Ｎｏ．１〜Ｎｏ．１１０、ＷＯ２００８１４０１１４号  化合物１−１〜１−５０、ＷＯ２００８０９０９１２号  化合物ＯＣ−７〜ＯＣ−３６およびＭｏ−４２〜Ｍｏ−５１のポリマー、ＪＰ２００８０８４９１３号  Ｈ−１〜Ｈ−７０、ＷＯ２００７０７７８１０号の化合物１〜４４、好ましくは１、２、４〜６、８、１９〜２２、２６、２８〜３０、３２、３６、３９〜４４、ＷＯ２０１００１８３０号  １−１〜１−９の、好ましくは１−３、１−７、および１−９のモノマーのポリマー、ＷＯ２００８０２９７２９号  化合物１−１〜１−３６（のポリマー）、ＷＯ２０１００４４３３４２号ＨＳ−１〜ＨＳ−１０１およびＢＨ−１〜ＢＨ−１７、好ましくはＢＨ−１〜ＢＨ−１７、ＪＰ２００９１８２２９８号  モノマー１〜７５に基づく（コ）ポリマー、ＪＰ２００９１７０７６４号、ＪＰ２００９１３５１８３  モノマー１−１４に基づく（コ）ポリマー、ＷＯ２００９０６３７５７号  好ましくはモノマー１−１〜１−２６に基づく（コ）ポリマー、ＷＯ２００８１４６８３８号  化合物ａ−１〜ａ−４３および１−１〜１−４６、ＪＰ２００８２０７５２０号  モノマー１−１〜１−２６に基づく（コ）ポリマー、ＪＰ２００８０６６５６９号  モノマー１−１〜１−１６に基づく（コ）ポリマー、ＷＯ２００８０２９６５２号  モノマー１−１〜１−５２に基づく（コ）ポリマー、ＷＯ２００７１１４２４４号  モノマー１−１〜１−１８号に基づく（コ）ポリマー、ＪＰ２０１００４０８３０号  化合物ＨＡ−１〜ＨＡ−２０、ＨＢ−１〜ＨＢ−１６、ＨＣ−１〜ＨＣ−２３およびモノマーＨＤ−１〜ＨＤ−１２に基づく（コ）ポリマー、ＪＰ２００９０２１３３６号、ＷＯ２０１００９００７７号  化合物１〜５５、ＷＯ２０１００７９６７８号  化合物Ｈ１〜Ｈ４２、ＷＯ２０１００６７７４６号、ＷＯ２０１００４４３４２号  化合物ＨＳ−１〜ＨＳ−１０１およびＰｏｌｙ−１〜Ｐｏｌｙ−４、ＪＰ２０１０１１４１８０号  化合物ＰＨ−１〜ＰＨ−３６、ＵＳ２００９２８４１３８号  化合物１〜１１１およびＨ１〜Ｈ７１、ＷＯ２００８０７２５９６号  化合物１〜４５、ＪＰ２０１００２１３３６号  化合物Ｈ−１〜Ｈ−３８、好ましくはＨ−１、ＷＯ２０１０００４８７７号  化合物Ｈ−１〜Ｈ−６０、ＪＰ２００９２６７２５５号  化合物１−１〜１−１０５、ＷＯ２００９１０４４８８号  化合物１−１〜１−３８、ＷＯ２００９０８６０２８号、ＵＳ２００９１５３０３４号、ＵＳ２００９１３４７８４号、ＷＯ２００９０８���４１３号  化合物２−１〜２−５６、ＪＰ２００９１１４３６９号  化合物２−１〜２−４０、ＪＰ２００９１１４３７０号  化合物１〜６７、ＷＯ２００９０６０７４２号  化合物２−１〜２−５６、ＷＯ２００９０６０７５７号  化合物１−１〜１−７６、ＷＯ２００９０６０７８０号  化合物１−１〜１−７０、ＷＯ２００９０６０７７９号  化合物１−１〜１−４２、ＷＯ２００８１５６１０５号  化合物１〜５４、ＪＰ２００９０５９７６７号  化合物１〜２０、ＪＰ２００８０７４９３９号  化合物１〜２５６、ＪＰ２００８０２１６８７号  化合物１〜５０、ＷＯ２００７１１９８１６号  化合物１〜３７、ＷＯ２０１００８７２２２号  化合物Ｈ−１〜Ｈ−３１、ＷＯ２０１００９５５６４号  化合物ホスト−１〜ホスト−６１、ＷＯ２００７１０８３６２号、ＷＯ２００９００３８９８号、ＷＯ２００９００３９１９号、ＷＯ２０１００４０７７７号、ＵＳ２００７２２４４４６号、ＷＯ０６１２８８００号、ＷＯ２０１２０１４６２１号、ＷＯ２０１２１０５３１０号、ＷＯ２０１２／１３０７０９号、ＷＯ２０１４／００９３１７号（ＥＰ１２１７５６３５．７号）、ＰＣＴ／ＥＰ２０１３／０６９４０３号（ＥＰ１２１８５２３０．５号）およびＰＣＴ／ＥＰ２０１３／０７３１２０号（ＥＰ１２１９１４０８．９号；  特にＥＰ１２１９１４０８．９号の２５〜２９ページ）。
【００７９】
上述の小分子は、上述の小分子のコポリマーよりも好ましい。
【００８０】
さらに適した第二のホスト材料は、ＷＯ２０１１３７０７２号
【化３０】
0006599309.tif 000031
【００８１】
最良の結果は、前記化合物が
【化３１】
0006599309.tif 000032
と組み合わせられたときに達成される）；
【化３２】
0006599309.tif 000033
内に記載される。
【００８２】
特に好ましい実施態様において、以下で特定される一般式（Ｘ）の１つまたはそれより多くの化合物が第二のホスト材料として使用される。
【００８３】
【化３３】
0006599309.tif 000034
前記式中、
Ｘは、ＮＲ、Ｓ、ＯまたはＰＲである；
Ｒは、アリール、ヘテロアリール、アルキル、シクロアルキルまたはヘテロシクロアルキルである；
Ａ200は、−ＮＲ206Ｒ207、−Ｐ（Ｏ）Ｒ208Ｒ209、−ＰＲ210Ｒ211、−Ｓ（Ｏ）2Ｒ212、−Ｓ（Ｏ）Ｒ213、−ＳＲ214または−ＯＲ215である；
Ｒ221、Ｒ222およびＲ223は、互いに独立して、アリール、ヘテロアリール、アルキル、シクロアルキル、またはヘテロシクロアルキルであり、ここで基Ｒ221、Ｒ222またはＲ223の少なくとも１つはアリールまたはヘテロアリールである；
Ｒ224およびＲ225は、互いに独立して、アルキル、シクロアルキル、ヘテロシクロアルキル、アリール、ヘテロアリール、基Ａ200、またはドナーまたはアクセプタ特性を有する基である；
ｎ２およびｍ２は、互いに独立して０、１、２または３である；
Ｒ206およびＲ207は、窒素原子と一緒に、３〜１０個の環原子を有する環式基を形成し、それらは非置換であっても、アルキル、シクロアルキル、ヘテロシクロアルキル、アリール、ヘテロアリールおよびドナーもしくはアクセプタ特性を有する基から選択される１つまたはそれより多くの置換基で置換されていてもよい、且つ／または、３〜１０個の環原子を有する１つまたはそれより多くのさらなる環式基と共に環状化されていてよく、前記環状化基は、非置換であっても、アルキル、シクロアルキル、ヘテロシクロアルキル、アリール、ヘテロアリールおよびドナーもしくはアクセプタ特性を有する基から選択される１つまたはそれより多くの置換基で置換されていてもよい；  且つ
Ｒ208、Ｒ209、Ｒ210、Ｒ211、Ｒ212、Ｒ213、Ｒ214およびＲ215は互いに独立してアリール、ヘテロアリール、アルキル、シクロアルキルまたはヘテロシクロアルキルである。式Ｘの化合物、例えば
【化３４】
0006599309.tif 000035
が、ＷＯ２０１００７９０５１号（特に１９〜２６ページ、および２７〜３４ページ内の表、３５〜３７ページ、および４２〜４３ページ）内に記載されている。ジベンゾフランに基づくさらなるホスト材料は、例えばＵＳ２００９０６６２２６号、ＥＰ１８８５８１８号Ｂ１、ＥＰ１９７０９７６号、ＥＰ１９９８３８８号およびＥＰ２０３４５３８号内に記載されている。特に好ましいホスト材料の例を以下に示す：
【化３５−１】
0006599309.tif 000036
【００８４】
【化３５−２】
0006599309.tif 000037
【００８５】
【化３５−３】
0006599309.tif 000038
【００８６】
【化３５−４】
0006599309.tif 000039
【００８７】
上述の化合物において、ＴはＯまたはＳ、好ましくはＯである。Ｔが分子中で一回より多く現れる場合、全ての基Ｔは同じ意味を有する。請求項１３に示される化合物ＳＨ−１、ＳＨ−２、ＳＨ−３、ＳＨ−４、ＳＨ−５、ＳＨ−６、ＳＨ−７、ＳＨ−８、ＳＨ−９およびＳＨ−１０が最も好ましい。
【００８８】
好ましい実施態様において、第二の発光層（ｅ２）は、燐光性の青色発光体を、５．０〜４０．０質量％、好ましくは１０．０〜３０．０質量％、より好ましくは１５．０〜２５．０質量％の量で含み、燐光性の緑色発光体を、０．０５〜５．０質量％、好ましくは０．０５〜３．０質量％、より好ましくは０．１〜１．０質量％の量で含み、且つ、第二のホスト化合物を９４．９５〜５５．０質量％、好ましくは８９．９５〜６７．０質量％、より好ましくは８４．９〜７４．０質量％の量で含み、ここで、燐光性の青色発光体、燐光性の緑色発光体および第二のホスト化合物の量は合計で１００質量％になる。
【００８９】
第二のホスト化合物は、１つの化合物であってよいか、またはそれは２つまたはそれより多くの化合物の混合物であってよい。有利には、化合物ＨＴＭ−１およびＨＴＭ−２を共ホスト（ｃｏ−ｈｏｓｔ）として添加できる。
【００９０】
第一および第二の発光層内で使用されるホスト化合物および発光体化合物の好ましい組み合わせを以下の表に示す：
【表１】
0006599309.tif 000040
【００９１】
ホール／励起子ブロック層（ｆ）：
ブロック層を使用して、発光層を離れる電荷担体（電子またはホール）および／または励起子の数を低減することができる。層（ｅ２）から電子輸送層（ｇ）の方向へ離れるホールをブロックするために、ホールブロック層を第二の発光層（ｅ２）と電子輸送層（ｇ）との間に配置することができる。ブロック層を、発光層の外に拡散する励起子をブロックするために使用することもできる。適したホール／励起子材料は、原則的に、上述の第二のホスト化合物である。第二のホスト材料についてのものと同じ選好が当てはまる。
【００９２】
現在最も好ましいホール／励起子ブロック材料は、化合物ＳＨ−１、ＳＨ−２、ＳＨ−３、ＳＨ−４、ＳＨ−５、ＳＨ−６、ＳＨ−７、ＳＨ−８、ＳＨ−９およびＳＨ−１０である。
【００９３】
電子輸送層（ｇ）：
電子輸送層は電子を輸送できる材料を含むことができる。電子輸送層はイントリンシック（ノンドープ）またはドープされたものであってよい。ドーピングは伝導性を強化するために使用される。本発明のＯＬＥＤの層（ｇ）のために適した電子輸送材料は、オキシノイド化合物でキレート化された金属、例えばトリス（８−ヒドロキシキノレート）アルミニウム  （Ａｌｑ3）、フェナントロリンに基づく化合物、例えば２，９−ジメチル−４，７−ジフェニル−１，１０−フェナントロリン  （ＤＤＰＡ＝ＢＣＰ）、４，７−ジフェニル−１，１０−フェナントロリン  （Ｂｐｈｅｎ）、２，４，７，９−テトラフェニル−１，１０−フェナントロリン、４，７−ジフェニル−１，１０−フェナントロリン  （ＤＰＡ）またはフェナントロリンフェナントロリン誘導体（ＥＰ１７８６０５０号内、ＥＰ１９７０３７１号内、またはＥＰ１０９７９８１号内に開示されるもの）、およびアゾール化合物、例えば２−（４−ビフェニリル）−５−（４−ｔ−ブチルフェニル）−１，３，４−オキサジアゾール  （ＰＢＤ）および３−（４−ビフェニリル）−４−フェニル−５−（４−ｔ−ブチルフェニル）−１，２，４−トリアゾール  （ＴＡＺ）を含む。
【００９４】
電子輸送層内で少なくとも２つの材料の混合物を使用することも可能であり、その場合、少なくとも１つの材料が電子伝導性である。好ましくは、そのような混合電子輸送層において、少なくとも１つのフェナントロリン化合物、好ましくはＢＣＰ、または以下の式（ＶＩＩＩ）による少なくとも１つのピリジン化合物、好ましくは以下の式（ＶＩＩＩａａ）の化合物が使用される。より好ましくは、混合電子輸送層においては、少なくとも１つのフェナントロリン化合物の他に、アルカリ土類金属、またはアルカリ金属ヒドロキシキノレート錯体、例えばＬｉｑが使用される。適したアルカリ土類金属またはアルカリ金属ヒドロキシキノレート錯体は、以下に特定される（式ＶＩＩ）。ＷＯ２０１１／１５７７７９号が参照される。
【００９５】
電子輸送層は、使用される材料の輸送特性を改善するために、第一には層厚をより多くするために（ピンホール／短絡の回避）、第二には素子の稼働電圧を最小化するために、電子的にドープされていることがある。電子ドープは、当業者に公知であり、且つ、例えばＷ．  Ｇａｏ，  Ａ．  Ｋａｈｎ，  Ｊ．  Ａｐｐｌ．  Ｐｈｙｓ．，  Ｖｏｌ．  ９４，  Ｎｏ．  １、２００３年７月１日  （ｐ型ドープされた有機層）；  Ａ．  Ｇ．  Ｗｅｒｎｅｒ，  Ｆ．  Ｌｉ，  Ｋ．  Ｈａｒａｄａ，  Ｍ．  Ｐｆｅｉｆｆｅｒ，  Ｔ．  Ｆｒｉｔｚ，  Ｋ．  Ｌｅｏ，  Ａｐｐｌ．  Ｐｈｙｓ．  Ｌｅｔｔ．，  Ｖｏｌ．  ８２，  Ｎｏ．  ２５、２００３年６月２３日、およびＰｆｅｉｆｆｅｒ  ｅｔ  ａｌ．，  Ｏｒｇａｎｉｃ  Ｅｌｅｃｔｒｏｎｉｃｓ  ２００３，  ４，  ８９〜１０３、およびＫ．  Ｗａｌｚｅｒ，  Ｂ．  Ｍａｅｎｎｉｇ，  Ｍ．  Ｐｆｅｉｆｆｅｒ，  Ｋ．  Ｌｅｏ，  Ｃｈｅｍ．  Ｓｏｃ．  Ｒｅｖ．  ２００７，  １０７，  １２３３内に開示されている。例えば、電子輸送層の電気的なｎ型ドーピングをみちびく混合物を使用することが可能である。ｎ型ドーピングは還元材料の添加によって達成される。それらの混合物は、例えば上述の電子輸送材料と、アルカリ／アルカリ土類金属またはアルカリ／アルカリ土類金属塩、例えばＬｉ、Ｃｓ、Ｃａ、Ｓｒ、Ｃｓ2ＣＯ3との、アルカリ金属錯体との、およびＹ、Ｃｅ、Ｓｍ、Ｇｄ、Ｔｂ、Ｅｒ、Ｔｍ、Ｙｂ、Ｌｉ3Ｎ、Ｒｂ2ＣＯ3、フタル酸二カリウム、ＥＰ１７８６０５０号からのＷ（ｈｐｐ）4との、またはＥＰ１８３７９２６号Ｂ１、ＥＰ１８３７９２７号、ＥＰ２２４６８６２号およびＷＯ２０１０１３２２３６号内に記載される化合物との混合物であってよい。
【００９６】
好ましい実施態様において、電子輸送層は、少なくとも１つの一般式（ＶＩＩ）の化合物を含む：
【化３６】
0006599309.tif 000041
前記式中、
Ｒ32およびＲ33は、互いに独立してＦ、Ｃ1〜Ｃ8−アルキル、または随意に１つまたはそれより多くのＣ1〜Ｃ8−アルキル基によって置換されているＣ6〜Ｃ14−アリールである、または
２つのＲ32および／またはＲ33置換基が一緒に、随意に１つまたはそれより多くのＣ1〜Ｃ8−アルキル基によって置換された縮合ベンゼン環を形成する；
ａおよびｂは、各々独立して０または１、２または３である；
Ｍ1はアルカリ金属原子またはアルカリ土類金属原子である；
Ｍ1がアルカリ金属原子の場合、ｐは１であり、Ｍ1がアルカリ土類金属原子である場合、ｐは２である。
【００９７】
式（ＶＩＩ）の非常に特に好ましい化合物は、
【化３７】
0006599309.tif 000042
であり、それは単独の種として存在するか、または他の形態、例えばＬｉgＱg（前記ｇは整数である）、例えばＬｉ6Ｑ6の形態で存在することができる。Ｑは８−ヒドロキシキノレート配位子または８−ヒドロキシキノレート誘導体である。
【００９８】
さらに好ましい実施態様において、電子輸送層は、少なくとも１つの式（ＶＩＩＩ）の化合物を含む：
【化３８】
0006599309.tif 000043
前記式中、
Ｒ34、Ｒ35、Ｒ36、Ｒ37、Ｒ34'、Ｒ35'、Ｒ36'およびＲ37'は、各々独立して、Ｈ、Ｃ1〜Ｃ18−アルキル、Ｅによって置換された且つ／またはＤによって中断されたＣ1〜Ｃ18−アルキル、Ｃ6〜Ｃ24−アリール、Ｇによって置換されたＣ6〜Ｃ24−アリール、Ｃ2〜Ｃ20−ヘテロアリール、またはＧによって置換されたＣ2〜Ｃ20−ヘテロアリールである；
Ｑは、アリーレンまたはヘテロアリーレン基であり、その各々は任意にＧによって置換されている；
Ｄは、−ＣＯ−、−ＣＯＯ−、−Ｓ−、−ＳＯ−、−ＳＯ2−、−Ｏ−、−ＮＲ40−、−ＳｉＲ45Ｒ46−、−ＰＯＲ47−、−ＣＲ38＝ＣＲ39−、または−Ｃ≡Ｃ−である；
Ｅは、−ＯＲ44、−ＳＲ44、−ＮＲ40Ｒ41、−ＣＯＲ43、−ＣＯＯＲ42、−ＣＯＮＲ40Ｒ41、−ＣＮまたはＦである；
ＧはＥ、Ｃ1〜Ｃ18−アルキル、Ｄによって中断されたＣ1〜Ｃ18−アルキル、Ｃ1〜Ｃ18−ペルフルオロアルキル、Ｃ1〜Ｃ18−アルコキシ、またはＥによって置換され且つ／またはＤによって中断されたＣ1〜Ｃ18−アルコキシである、
ここで、
Ｒ38およびＲ39は各々独立して、Ｈ、Ｃ6〜Ｃ18−アリール；  Ｃ1〜Ｃ18−アルキルまたはＣ1〜Ｃ18−アルコキシによって置換されたＣ6〜Ｃ18−アリール；  Ｃ1〜Ｃ18−アルキル；  または−Ｏ−によって中断されたＣ1〜Ｃ18−アルキルである；
Ｒ40およびＲ41は、各々独立して、Ｃ6〜Ｃ18−アリール；  Ｃ1〜Ｃ18−アルキルまたはＣ1〜Ｃ18−アルコキシによって置換されたＣ6〜Ｃ18−アリール；  Ｃ1〜Ｃ18−アルキル；  または−Ｏ−によって中断されたＣ1〜Ｃ18−アルキルであるか、または、
Ｒ40およびＲ41は、一緒に６員環を形成する；
Ｒ42およびＲ43は各々独立して、Ｃ6〜Ｃ18−アリール；  Ｃ1〜Ｃ18−アルキルまたはＣ1〜Ｃ18−アルコキシによって置換されたＣ6〜Ｃ18−アリール；  Ｃ1〜Ｃ18−アルキル；  または−Ｏ−によって中断されたＣ1〜Ｃ18−アルキルである；
Ｒ44は、Ｃ6〜Ｃ18−アリール；  Ｃ1〜Ｃ18−アルキルまたはＣ1〜Ｃ18−アルコキシによって置換されたＣ6〜Ｃ18−アリール；  Ｃ1〜Ｃ18−アルキル；  または−Ｏ−によって中断されたＣ1〜Ｃ18−アルキルである；
Ｒ45およびＲ46は各々独立して、Ｃ1〜Ｃ18−アルキル、Ｃ6〜Ｃ18−アリール、またはＣ1〜Ｃ18−アルキルによって置換されたＣ6〜Ｃ18−アリールである；
Ｒ47はＣ1〜Ｃ18−アルキル、Ｃ6〜Ｃ18−アリール、またはＣ1〜Ｃ18−アルキルによって置換されたＣ6〜Ｃ18−アリールである。
【００９９】
式（ＶＩＩＩ）の好ましい化合物は、式（ＶＩＩＩａ）の化合物である：
【化３９】
0006599309.tif 000044
前記式中、
Ｑは、
【化４０】
0006599309.tif 000045
である；
Ｒ48は、ＨまたはＣ1〜Ｃ18−アルキルである、且つ、
Ｒ48'は、Ｈ、Ｃ1〜Ｃ18−アルキルまたは
【化４１】
0006599309.tif 000046
である。
【０１００】
式
【化４２】
0006599309.tif 000047
の化合物が特に好ましい。
【０１０１】
さらに非常に特に好ましい実施態様において、電子輸送層は、化合物Ｌｉｑ、および化合物ＥＴＭ−２を含む。
【０１０２】
好ましい実施態様において、電子輸送層は、式（ＶＩＩ）の化合物を９９〜１質量％、好ましくは７５〜２５質量％、より好ましくは約５０質量％の量で含み、ここで、式（ＶＩＩ）の化合物の量および式（ＶＩＩＩ）の化合物の量は、合計で１００質量％になる。
【０１０３】
式（ＶＩＩＩ）の化合物の製造は、Ｊ．  Ｋｉｄｏ  ｅｔ  ａｌ．，  Ｃｈｅｍ．  Ｃｏｍｍｕｎ．  （２００８）  ５８２１−５８２３，  Ｊ．  Ｋｉｄｏ  ｅｔ  ａｌ．，  Ｃｈｅｍ．  Ｍａｔｅｒ．  ２０  （２００８）  ５９５１−５９５３およびＪＰ２００８／１２７３２６号内に記載されるか、または、該化合物を上述の文献内に開示される方法と類似して製造することができる。
【０１０４】
アルカリ金属ヒドロキシキノレート錯体、好ましくはＬｉｑおよびジベンゾフラン化合物の混合物を、電子輸送層中で使用することも可能である。ＷＯ２０１１／１５７７９０号が参照される。ＷＯ２０１１／１５７７９０号内に記載されるジベンゾフラン化合物Ａ−１〜Ａ−３６およびＢ−１〜Ｂ−２２が好ましく、ここで、ジベンゾフラン化合物
【化４３】
0006599309.tif 000048
が最も好ましい。
【０１０５】
好ましい実施態様において、電子輸送層は、化合物Ｌｉｑを９９〜１質量％、好ましくは７５〜２５質量％、より好ましくは約５０質量％の量で含み、ここで、Ｌｉｑの量およびジベンゾフラン化合物、特にＥＴＭ−１の量は、合計で１００質量％になる。
【０１０６】
好ましい実施態様において、電子輸送層は少なくとも１つのフェナントロリン誘導体および／またはピリジン誘導体を含む。
【０１０７】
さらに好ましい実施態様において、電子輸送層は、少なくとも１つのフェナントロリン誘導体および／またはピリジン誘導体および少なくとも１つのアルカリ金属ヒドロキシキノレート錯体を含む。
【０１０８】
さらに好ましい実施態様において、電子輸送層は、ＷＯ２０１１／１５７７９０号内に記載されるジベンゾフラン化合物Ａ−１〜Ａ−３６およびＢ−１からＢ−２２の少なくとも１つ、特にＥＴＭ−１を含む。
【０１０９】
さらに好ましい実施態様において、電子輸送層は、ＷＯ２０１２／１１４６２１号、ＷＯ２０１２／１４７３９７号、ＷＯ２０１２０１４６２１号（例えば式
【化４４】
0006599309.tif 000049
の化合物）、ＵＳ２０１２／０２６１６５４号（例えば式
【化４５】
0006599309.tif 000050
の化合物）、およびＷＯ２０１２／１１５０３４号（例えば式
【化４６】
0006599309.tif 000051
の化合物）内に記載される化合物を含む。
【０１１０】
電子注入層（ｈ）：
電子注入層は、隣接の有機層への電子の注入を改善するための任意の層であってよい。リチウム含有有機金属化合物、例えば８−ヒドロキシキノレートリチウム（Ｌｉｑ）、ＣｓＦ、ＮａＦ、ＫＦ、Ｃｓ2ＣＯ3またはＬｉＦを、電子輸送層（ｇ）とカソード（ｉ）との間に、電子注入層（ｈ）として施与して、稼働電圧を低下させることができる。
【０１１１】
カソード（ｉ）：
カソード（ｉ）は、電子または負の電荷担体を導入するためにはたらく電極である。カソードは、アノードよりも低い仕事関数を有する任意の金属または非金属であってよい。カソードのために適した材料は、元素周期律表の第１族のアルカリ金属、例えばＬｉ、Ｃｓ、第２族のアルカリ土類金属、第１２族の金属からなる群から選択され、希土類金属およびランタノイドおよびアクチノイドを含む。さらには、アルミニウム、インジウム、カルシウム、バリウム、サマリウムおよびマグネシウムなどの金属およびそれらの組み合わせを使用できる。
【０１１２】
一般に、存在する場合、種々の層は以下の厚さを有する：
アノード（ａ）：  ５００〜５０００Å（オングストローム）、好ましくは１０００〜２０００Å、
ホール注入層（ｂ）：  ５０〜１０００Å、好ましくは２００〜８００Å、
ホール輸送層（ｃ）：  ５０〜１０００Å、好ましくは１００〜８００Å、
励起子ブロック層（ｄ）：  １０〜５００Å、好ましくは５０〜１００Å、
第一の発光層（ｅ１）：  １０〜１０００Å、好ましくは５０〜６００Å、
第二の発光層（ｅ２）：  １０〜１０００Å、好ましくは５０〜６００Å、
ホール／励起子ブロック層（ｆ）：  １０〜５００Å、好ましくは５０〜１００Å、
電子輸送層（ｇ）：  ５０〜１０００Å、好ましくは２００〜８００Å、
電子注入層（ｈ）：  １０〜５００Å、好ましくは２０〜１００Å、
カソード（ｉ）：  ２００〜１００００Å、好ましくは３００〜５０００Å。
【０１１３】
素子の構成および特に好ましい有機発光素子の層の組成を以下に示す：
【表２】
0006599309.tif 000052
1)  （スルホン化ポリ（チオフェン−３−［２［（２−メトキシエトキシ）エトキシ］−２，５−ジイル）。
【０１１４】
白色ＯＬＥＤのさらなる実施態様において、いくつかの異なる色のＯＬＥＤが互いの上に積層される（積層型素子）。２つのＯＬＥＤを積層するために、いわゆる電荷生成層（ＣＧ層）が使用される。このＣＧ層を、例えば、１つの電気的にｎ型ドープされた、および１つの電気的にｐ型ドープされた輸送層から形成することができる。「積層型ＯＬＥＤ」という表現および適した実施態様は、当業者に公知である。
【０１１５】
２つだけのＯＬＥＤを積層すること、または３つより多くのＯＬＥＤを積層することが可能である（「積層型素子の構想」）。それらの素子は、透明な電荷生成中間層、例えばインジウムスズ酸化物（ＩＴＯ）、Ｖ2Ｏ5または有機ｐ−ｎ接合を使用することができる。
【０１１６】
積層型ＯＬＥＤ（ＳＯＬＥＤ）は、少なくとも２つの個々の部分要素を含む。各々の部分要素が白色光を発する。
【０１１７】
各々の部分要素は、少なくとも３つの層を含む：  電子輸送層、第一の発光層（ｅ１）と第二の発光層（ｅ２）とを含む発光層（ｅ）、およびホール輸送層。追加的な層を部分要素に追加することができる。各々のＳＯＬＥＤの部分要素は、ホール注入層、ホール輸送層、電子／励起子ブロック層、発光層（ｅ）、ホール／励起子ブロック層、電子輸送層、電子注入層を含むことができる。各々のＳＯＬＥＤの部分要素は、同じ層構造または他の部分要素とは異なる層を有することができる。
【０１１８】
電荷生成層は、ＳＯＬＥＤの部分要素を分離する。電荷生成層は、電荷担体を隣接の層に注入するが、直接的な外部との接続を有さない層である。各々の電荷生成層は同じ材料で構成されることができるか、または異なる組成を有することができる。電荷生成層を有するＳＯＬＥＤにわたって電圧を印加する場合、電荷生成層は、電荷生成層のカソード側の上の有機の燐光性の部分要素中にホールを注入することができ、且つ、アノード側の上の有機の燐光性の部分要素中に電子を注入することができる。当業者に理解されるとおり、層または素子の「アノード側」は、ホールが層または素子に入ることが予想される層または素子の側を示す。同様に、「カソード側」は、電子が層または素子に入ることが予想されている層または素子の側を示す。
【０１１９】
各々の電荷生成層を、ドープされたｎ型（Ｌｉ、Ｃｓ、Ｍｇ等でドープされた）層と、ｐ型（金属酸化物、Ｆ４−ＴＣＮＱ等）層とを接触させて形成することができる。好ましい実施態様において、ドープされたｎ型層を、アルカリ金属またはアルカリ土類金属ドープされた有機層、例えばＬｉドープされたＢＣＰ、またはＭｇドープされたＡｌｑ3から選択することができ、その際、ＬｉドープされたＢＣＰが好ましい。他の好ましい実施態様において、電荷生成層は、ＭｏＯ3、Ｖ2Ｏ5、ＩＴＯ、ＴｉＯ2、ＷＯ3およびＳｎＯ2を含む安定な金属酸化物から選択される無機材料を含む。本発明の他の好ましい実施態様において、電荷生成層は、ＭｏＯ3またはＶ2Ｏ5の層を用い、その際、ＭｏＯ3が最も好ましい。現在好ましい解は、有機のｎ型ドープされた電子輸送層（ＥＴＬ）  （ＮＤＮ−２６（Ｎｏｖａｌｅｄ）：  ＮＥＴ−１８（Ｎｏｖａｌｅｄ））と、有機のｐ型ドープされたホール輸送層（ＨＴＬ）  （ＮＤＰ−９（Ｎｏｖａｌｅｄ）：α−ＮＰＤまたはＮＰＤ−９：スピロ−ＴＡＤ（２，２’，７，７’−テトラキス（Ｎ，Ｎ−ジフェニルアミノ）−９，９’−スピロビフルオレン）とを接続したもの、または金属（例えばＬｉ）のｎ−型ドープされたＥＴＬと、アクセプタ層（例えばＨＡＴ−ＣＮ（ヘキサアザトリフェニレン−カルボニトリル、ＬＧＣｈｅｍ））とを接続したものである。
【０１２０】
２つの個別の部分要素を含むＳＯＬＥＤの素子構造を以下に例示する：
（ａ）  アノード、
（ｂ）  任意のホール注入層、
（ｃ）  任意のホール輸送層、
（ｄ）  任意の励起子ブロック層、
（ｅ１）  第一の発光層、
（ｅ２）  第二の発光層、
（ｆ）  任意のホール／励起子ブロック層、
（ｇ）  任意の電子輸送層、
（ｈ）  任意の電子注入層、および
電荷生成層、
（ｂ’）  任意のホール注入層、
（ｃ’）  任意のホール輸送層、
（ｄ’）  任意の励起子ブロック層、
（ｅ１’）  第一の発光層、
（ｅ２’）  第二の発光層、
（ｆ’）  任意のホール／励起子ブロック層、
（ｇ’）  任意の電子輸送層、
（ｈ’）  任意の電子注入層、
（Ｉ）  カソード。
【０１２１】
ＳＯＬＥＤ中の個々の層および使用される材料について、白色有機発光素子に関して上述されたことが当てはまる。
【０１２２】
さらには、本発明は、
（ｅ１）  第一の発光層、および
（ｅ２）  第二の発光層
を含む発光層（ｅ）であって、第一の発光層が第二の発光層と直接接触しており、
第一の発光層が燐光性の赤色発光体および第一のホスト化合物を含み、且つ
第二の発光層が燐光性の青色発光体、燐光性の緑色発光体および第二のホスト化合物を含む、前記発光層（ｅ）、および白色光を生成するためのその使用に関する。
【０１２３】
第一の発光層（ｅ１）、第二の発光層（ｅ２）、燐光性の赤色発光体、第一のホスト化合物、燐光性の青色発光体、燐光性の緑色発光体、および第二のホスト化合物に関して、有機発光素子に関して上述したものと同じ選好が当てはまる。
【０１２４】
本発明のＯＬＥＤは、当業者に公知の方法によって製造できる。一般に、本発明のＯＬＥＤは個々の層を適した基板上に連続して気相堆積することによって製造される。適した基板は、例えばガラス、無機の半導体またはポリマーフィルムである。気相堆積について、通常の技術、例えば熱蒸着、化学気相堆積（ＣＶＤ）、物理気相堆積（ＰＶＤ）およびその他のものを使用することが可能である。選択的な方法において、ＯＬＥＤの有機層を、当業者に公知の被覆技術が用いて、適した溶剤中の溶液または分散液から施与することができる。
【０１２５】
該ＯＬＥＤは、白色のエレクトロルミネッセンスが有用である全ての装置において使用することができる。適した装置は、好ましくは固定式および移動式視覚表示装置、および照明装置から選択される。固定式視覚表示装置は例えば、コンピュータ、テレビの視覚表示装置、プリンタ、台所用品および広告パネルにおける視覚表示装置、照明および情報パネルである。移動式視覚表示装置は、例えば携帯電話、ラップトップ、タブレット型ＰＣ、デジタルカメラ、ＭＰ３プレイヤー、乗り物における視覚表示装置、およびバスおよび電車における行き先表示である。本発明のＯＬＥＤを使用できるさらなる装置は、例えばキーボード、衣料品、家具、壁紙である。
【０１２６】
従って、本発明は、少なくとも１つの本発明の有機発光素子または発光層を含む、固定式視覚表示装置、例えばコンピュータおよびテレビの視覚表示装置、プリンタ、台所用品および広告パネルにおける視覚表示装置、照明、情報パネル、および移動式視覚表示装置、例えば携帯電話、タブレット型ＰＣ、ラップトップ、デジタルカメラ、ＭＰ３プレイヤー、乗り物における視覚表示装置、およびバスおよび電車における行き先表示；  照明装置；  キーボード；  衣類；  家具；  壁紙からなる群から選択される装置に関する。
【０１２７】
以下の実施例は、例証のためだけに記載され、特許請求の範囲を制限するものではない。特段記載されない限り、全ての部およびパーセンテージは質量によるものである。
【図面の簡単な説明】
【０１２８】
【図１】適用例１および２および比較適用例１〜３において得られた素子の輝度対電圧のプロット（対数スケール）である。
【図２】適用例１および２および比較適用例１〜３において得られた素子の外部量子効率対輝度のプロットである。
【図３】輝度減衰曲線を示すグラフである（１０００ニトでの初期の輝度が１００％であり、ＬＴ５０は初期の輝度の５０％である）。
【実施例】
【０１２９】
以下の実施例、より特定には以下の実施例内に詳述される方法、材料、条件、工程パラメータ、装置およびその種のものは、本発明を裏付けることがされているが、本発明の範囲を限定するものではない。全ての実験は保護ガス雰囲気中で行われる。以下の実施例内で述べられるパーセンテージおよび割合は、特段記載されない限り、質量％および質量の割合である。
【０１３０】
比較適用例１
アノードとして使用されるＩＴＯ基板（ＩＴＯの厚さ１２０ｎｍ、製品名ＯＤ−Ｂ０１、Ｇｅｏｍａｔｅｃ  ｃｏｍｐａｎｙから購入）を、まず、ＬＣＤ製造用の市販の洗浄剤（Ｄｅｃｏｎｅｘ（登録商標）２０ＮＳ、および２５ＯＲＧＡＮ−ＡＣＩＤ（登録商標）中和剤）を用いて、その後、超音波浴中のアセトン／イソプロパノール混合物中で洗浄する。あり得る有機残留物を除去するために、基板をさらに２５分間、オゾンオーブン内で連続的なオゾン雰囲気に晒す。この処理はＩＴＯのホール注入特性も改善する。次に、ホール注入層ＡＪ２０−１０００（Ｐｌｅｘｃｏｒｅ製）を溶液からスピンオンする。
【０１３１】
ホール注入層の後、以下に特定される有機材料を、気相堆積によって約１０-7〜１０-9ｍｂａｒで約０．５〜５ｎｍ／分の速度で、洗浄済みの基板に施与する。基板に施与されるホール輸送および励起子ブロック材料は、厚さ２０ｎｍを有するＨＴＭ−１（Ｉｒ（ＤＰＢＩＣ）3）であり、そのうちの最初の１０ｎｍは、伝導性を改善するために１０％のＭｏＯ3でドープされている。
【０１３２】
引き続き、青色および赤色発光層を気相堆積によって施与する。
【０１３３】
青色発光層は、材料ＢＥ−１（２０％）、ＳＨ−２（７５％）およびＨＴＭ−１（５％）の混合物を含む。青色発光層の厚さは４０ｎｍである。
【０１３４】
赤色発光層は、材料ＲＥ−１（１％）およびＳＨ−２（９９％）の混合物を含む。赤色発光層の厚さは４０ｎｍである。
【０１３５】
引き続き、材料ＳＨ−２が、ホールおよび励起子ブロッカーとして層厚５ｎｍで施与される。使用される引き続く電子輸送層は、層厚３５ｎｍで、材料ＥＴＭ−１（５０％）およびＬｉｑ（５０％）の混合物である。ＫＦを、電子注入層として層厚４ｎｍで施与する。厚さ１００ｎｍのアルミニウムカソードでダイオードを仕上げる。
【０１３６】
比較適用例２
まず赤色発光層、および次に青色発光層を施与し且つホストとしてＳＨ−２の代わりにＨＴＭ−１を使用すること以外、比較適用例１を繰り返す。
【０１３７】
比較適用例３
アノードとして使用されるＩＴＯ基板（ＩＴＯの厚さ１２０ｎｍ、製品名ＯＤ−Ｂ０１、Ｇｅｏｍａｔｅｃ  ｃｏｍｐａｎｙから購入）を、まず、ＬＣＤ製造用の市販の洗浄剤（Ｄｅｃｏｎｅｘ（登録商標）２０ＮＳ、および２５ＯＲＧＡＮ−ＡＣＩＤ（登録商標）中和剤）を用いて、その後、超音波浴中のアセトン／イソプロパノール混合物中で洗浄する。あり得る有機残留物を除去するために、基板をさらに２５分間、オゾンオーブン内で連続的なオゾン雰囲気に晒す。この処理はＩＴＯのホール注入特性も改善する。次に、ホール注入層ＡＪ２０−１０００（Ｐｌｅｘｃｏｒｅ製）を溶液からスピンオンする。
【０１３８】
ホール注入層の後、以下に特定される有機材料を、気相堆積によって約１０-7〜１０-9ｍｂａｒで約０．５〜５ｎｍ／分の速度で、洗浄済みの基板に施与する。基板に施与されるホール輸送および励起子ブロック材料は、厚さ２０ｎｍを有するＨＴＭ−１であり、そのうちの最初の１０ｎｍは、伝導性を改善するために１０％のＭｏＯxでドープされている。
【０１３９】
引き続き、赤色、緑色および青色発光層をこの順で気相堆積によって施与する。
【０１４０】
赤色発光層は、材料ＲＥ−２（１％）およびＨＴＭ−１（９９％）の混合物を含む。赤色発光層の厚さは１０ｎｍである。緑色発光層は、材料ＧＥ−１（１０％）およびＨＴＭ−１（９０％）の混合物を含む。緑色発光層の厚さは１０ｎｍである。青色発光層は、材料ＢＥ−１（２０％）、ＳＨ−２（７５％）およびＨＴＭ−１（５％）の混合物を含む。青色発光層の厚さは４０ｎｍである。
【０１４１】
引き続き、材料ＳＨ−２が、ホールおよび励起子ブロッカーとして層厚５ｎｍで施与される。使用される引き続く電子輸送層は、層厚３５ｎｍで、材料ＥＴＭ−１（５０％）およびＬｉｑ（５０％）の混合物である。ＫＦを、電子注入層として層厚４ｎｍで施与する。厚さ１００ｎｍのアルミニウムカソードでダイオードを仕上げる。
【０１４２】
適用例１
アノードとして使用されるＩＴＯ基板（ＩＴＯの厚さ１２０ｎｍ、製品名ＯＤ−Ｂ０１、Ｇｅｏｍａｔｅｃ  ｃｏｍｐａｎｙから購入）を、まず、ＬＣＤ製造用の市販の洗浄剤（Ｄｅｃｏｎｅｘ（登録商標）２０ＮＳ、および２５ＯＲＧＡＮ−ＡＣＩＤ（登録商標）中和剤）を用いて、その後、超音波浴中のアセトン／イソプロパノール混合物中で洗浄する。あり得る有機残留物を除去するために、基板をさらに２５分間、オゾンオーブン内で連続的なオゾン雰囲気に晒す。この処理はＩＴＯのホール注入特性も改善する。次に、ホール注入層ＡＪ２０−１０００（Ｐｌｅｘｃｏｒｅ製）を溶液からスピンオンする。
【０１４３】
ホール注入層の後、以下に特定される有機材料を、気相堆積によって約１０-7〜１０-9ｍｂａｒで約０．５〜５ｎｍ／分の速度で、洗浄済みの基板に施与する。基板に施与されるホール輸送および励起子ブロック材料は、厚さ２０ｎｍを有するＨＴＭ−１であり、そのうちの最初の１０ｎｍは、伝導性を改善するために１０％のＭｏＯxでドープされている。
【０１４４】
引き続き、第一（赤色）および第二（緑色／青色）の発光層をこの順で気相堆積によって施与する。
【０１４５】
第一（赤色）の発光層は、材料ＲＥ−２（０．５％）およびＨＴＭ−１（９９．５％）の混合物を含む。赤色発光層の厚さは１０ｎｍである。第二（青色／緑色）の発光層は、材料ＢＥ−１（２０％）、ＧＥ−１（０．５％）およびＳＨ−２（７９．５％）の混合物を含む。青色発光層の厚さは４０ｎｍである。
【０１４６】
引き続き、材料ＳＨ−２が、ホールおよび励起子ブロッカーとして層厚５ｎｍで施与される。引き続く電子輸送層は、層厚３５ｎｍで、材料ＥＴＭ−１（５０％）およびＬｉｑ（５０％）の混合物を使用する。ＫＦを、電子注入層として層厚４ｎｍで施与する。厚さ１００ｎｍのアルミニウムカソードでダイオードを仕上げる。
【０１４７】
適用例２
アノードとして使用されるＩＴＯ基板（ＩＴＯの厚さ１２０ｎｍ、製品名ＯＤ−Ｂ０１、Ｇｅｏｍａｔｅｃ  ｃｏｍｐａｎｙから購入）を、まず、ＬＣＤ製造用の市販の洗浄剤（Ｄｅｃｏｎｅｘ（登録商標）２０ＮＳ、および２５ＯＲＧＡＮ−ＡＣＩＤ（登録商標）中和剤）を用いて、その後、超音波浴中のアセトン／イソプロパノール混合物中で洗浄する。あり得る有機残留物を除去するために、基板をさらに２５分間、オゾンオーブン内で連続的なオゾン雰囲気に晒す。この処理はＩＴＯのホール注入特性も改善する。次に、ホール注入層ＡＪ２０−１０００（Ｐｌｅｘｃｏｒｅ製）を溶液からスピンオンする。ホール注入層の後、以下に特定される有機材料を、気相堆積によって約１０-7〜１０-9ｍｂａｒで約０．５〜５ｎｍ／分の速度で、洗浄済みの基板に施与する。基板に施与されるホール輸送層および励起子ブロック材料は、厚さ２０ｎｍを有するＨＴＭ−２であり、そのうちの最初の１０ｎｍは、伝導性を改善するために１０％のＭｏＯxでドープされている。引き続き、第一（赤色）および第二（緑色／青色）の発光層をこの順で気相堆積によって施与する。第一（赤色）の発光層は、材料ＲＥ−２（１．０％）およびＨＴＭ−２（９９．０％）の混合物を含む。赤色発光層の厚さは１０ｎｍである。第二（青色／緑色）の発光層は、材料ＢＥ−１（２０％）、ＧＥ−１（０．５％）およびＳＨ−２（７９．５％）の混合物を含む。青色発光層の厚さは４０ｎｍである。引き続き、材料ＳＨ−２が、ホールおよび励起子ブロッカーとして層厚５ｎｍで施与される。引き続く電子輸送層は、層厚３５ｎｍで、材料ＥＴＭ−１（５０％）およびＬｉｑ（５０％）の混合物を使用する。ＫＦを、電子注入層として層厚４ｎｍで施与する。厚さ１００ｎｍのアルミニウムカソードでダイオードを仕上げる。
【０１４８】
ＯＬＥＤを評価するために、エレクトロルミネッセンススペクトルを様々な電流および電圧で記録する。さらには、電流・電圧特性を、放出される光の出力と組み合わせて測定する。光のアウトプットを、光度計を用いた較正によって光度のパラメータに変換することができる。寿命を測定するために、ＯＬＥＤを一定の電流密度で稼働させ、光の出力における減少を記録する。寿命を、ルミネッセンスが初期のルミネッセンスの半分に減少するまでの経過時間として定義する。適用例および比較適用例の素子について１０００ニトで測定された、電圧（Ｖ）、電流密度（ｃｄ／Ａ）、効率（ｌｍ／Ｗ）、外部量子効率（ＥＱＥ）（％）、相関色温度（ＣＣＴ；  Ｋ）および寿命（時間）を、以下の表１に示し、ここで、比較適用例１の素子の電圧、電流効率、効率、ＥＱＥおよび寿命の測定値を１００に設定し、比較適用例２および３、および適用例１および２の素子の前記値を、比較適用例の素子の値と関連させて特定する。
【０１４９】
【表３】
0006599309.tif 000053
【０１５０】
1)  外部量子効率（ＥＱＥ）は、物質または素子から脱出した生成フォトンの数／それを通過する電子の数
2)  初期のルミネッセンスの５０％への低下。
【０１５１】
所望の自然な白色を示す比較的用例２の素子と比較して、適用例１および２は、低減された電圧（低減された電力消費）、優れた電流効率、効率、ＥＱＥおよび寿命を示す。図１〜３が参照される。
【図１】
0006599309.tif 000090
【図２】
0006599309.tif 000091
【図３】
0006599309.tif 000092